(57)【要約】強化用繊維を回収するために繊維強化複合材を処理することは、マトリックスの材料のための通常液状の第１の溶媒で複合材の第１の処理を行うことと、続いて、通常ガス状の材料が液体または超臨界流体形態である温度および圧力の条件下において、固形残渣に接触された通常ガス状の材料で、第１の処理からの強化用繊維を含む固形残渣の第２の処理を行うこととを含む。放出された強化用繊維と、マトリックスおよび繊維サイジング剤の少なくとも一方の残留材料とを含む粗生成物を処理することは、通常ガス状の物質の流体形態から固体形態への第１の変換を行うことと、その後、かかる残留材料の除去を支援するために、固体形態からガス形態への第２の変換を行うこととを含む。
2019513181.tif 000002
【特許請求の範囲】
【請求項１】
プラスチック材料またはプラスチック材料の前駆体のマトリックス中に保持された強化用繊維を含む複合材を、前記強化用繊維を回収するために処理する方法であって、
前記強化用繊維を含む第１の処理固形残渣を調製するために、前記マトリックスの材料のための通常液状の第１の溶媒で前記繊維強化複合材の第１の処理を行うことであって、前記繊維強化複合材と前記第１の溶媒とを接触させることと、重量基準で前記マトリックスの少なくとも大部分の、前記第１の溶媒への第１の溶解を行うこととを含む、第１の処理を行うことと、
前記第１の処理後、第２の処理固形残渣を調製するために、通常ガス状の材料で、前記強化用繊維を含む前記第１の処理固形残渣の少なくとも一部分の第２の処理を行うことであって、前記通常ガス状の材料が液体または超臨界流体の形態である温度および圧力の条件下において、前記第１の処理固形残渣の前記少なくとも一部分と前記通常ガス状の材料とを接触させることを含む、第２の処理を行うことと
を含む方法。
【請求項２】
前記第２の処理後、前記強化用繊維を含む前記第２の処理固形残渣の少なくとも一部分の第３の処理を行うことを含み、前記第３の処理は、
前記第２の処理固形残渣の前記少なくとも一部分に接触した状態で、通常ガス状の物質の流体形態から固体形態への第１の変換を行うことであって、前記通常ガス状の物質の温度を低下させることを含む、第１の変換を行うことと、
前記第１の変換後、前記マトリックスの材料、繊維サイジング剤の材料およびそれらの組合せからなる群から選択される残留材料を前記強化用繊維から除去することを支援するために、前記通常ガス状の物質の前記固体形態からガス形態への第２の変換を行うことと
を含む、請求項１に記載の方法。
【請求項３】
前記第１の変換は、前記通常ガス状の物質の前記温度を、少なくとも０℃の第１の温度から、−５０℃未満である低下した第２の温度に低下させることを含む、請求項２に記載の方法。
【請求項４】
前記第２の変換は、前記通常ガス状の物質を６０秒以下の時間で前記固体形態から前記ガス形態に変換することを含む、請求項２または３に記載の方法。
【請求項５】
前記第２の変換は、前記第２の処理固形残渣の前記少なくとも一部分と、前記低下した温度よりも少なくとも５０℃高い温度の熱伝達流体とを接触させることを含む、請求項２〜４のいずれか一項に記載の方法。
【請求項６】
前記熱伝達流体は、液体水、液体油、空気、蒸気およびそれらの組合せからなる群から選択されるメンバーを含む、請求項５に記載の方法。
【請求項７】
前記通常ガス状の物質は、二酸化炭素である、請求項２〜６のいずれか一項に記載の方法。
【請求項８】
前記通常ガス状の物質は、１，１，１，２−テトラフルオロエタン、ジフルオロメタン、ペンタフルオロエタンおよびそれらの組合せからなる群から選択されるメンバーを含む、請求項２〜６のいずれか一項に記載の方法。
【請求項９】
前記第２の変換は、前記固体形態からの前記通常ガス状の物質の急速な昇華を含む、請求項２〜８のいずれか一項に記載の方法。
【請求項１０】
前記通常ガス状の物質は、前記第２の処理の前記通常ガス状の材料である、請求項２〜９のいずれか一項に記載の方法。
【請求項１１】
前記第１の変換は、前記通常ガス状の材料の圧力を上昇した圧力から低下させることを含み、および
前記通常ガス状の物質の温度を前記低下させることは、前記圧力を低下させることの間のガス膨張冷却を含む、請求項２〜１０のいずれか一項に記載の方法。
【請求項１２】
前記上昇した圧力は、少なくとも２ＭＰａである、請求項１１に記載の方法。
【請求項１３】
前記圧力を低下させることは、前記通常ガス状の材料の圧力を上昇した圧力から０．５１８ＭＰａ以下のより低い圧力に低下させることを含む、請求項１２に記載の方法。
【請求項１４】
前記第１の処理中に前記マトリックスの少なくとも９０重量パーセントを前記第１の溶媒に溶解させることを含む、請求項１〜１３のいずれか一項に記載の方法。
【請求項１５】
前記第１の処理中に前記マトリックスの９０重量パーセント〜９９重量パーセントを前記第１の溶媒に溶解させることを含む、請求項１〜１４のいずれか一項に記載の方法。
【請求項１６】
前記マトリックスは、未硬化熱硬化性樹脂を含む、請求項１〜１５のいずれか一項に記載の方法。
【請求項１７】
前記未硬化熱硬化性樹脂は、ポリイミン、不飽和ポリエステル、ポリウレタン、ビニルエステル、エポキシ、フェノール、シアネートエステル、ビスマレイミド、ポリイミド、ポリブタジエン、ベンゾオキサジン、フタロニトリル、上記のいずれかの前駆体およびそれらの組合せからなる群から選択されるメンバーを含む、請求項１６に記載の方法。
【請求項１８】
前記複合材は、熱硬化性プリプレグ複合材である、請求項１６または１７に記載の方法。
【請求項１９】
前記繊維強化プラスチックは、廃棄された熱硬化性プリプレグ複合材を含む、請求項１６または１７に記載の方法。
【請求項２０】
前記マトリックスは、熱可塑性組成物を含む、請求項１〜１５のいずれか一項に記載の方法。
【請求項２１】
前記熱可塑性組成物は、ポリエチレン、ポリエチレンテレフタレート、ポリブチレンテレフタレート、ポリカーボネート、アクリロニトリルブタジエンスチレン、ポリアミド、ポリプロピレン、ポリエーテルエーテルケトン、ポリエーテルケトン、ポリアミドイミド、ポリアリールスルホン、ポリエーテルイミド、ポリエーテルスルホン、ポリフェニレンスルフィド、液晶ポリマー、環式熱可塑性ポリエステルおよびそれらの組合せからなる群から選択される熱可塑性ポリマーを含む、請求項２０に記載の方法。
【請求項２２】
前記マトリックスは、前記繊維強化複合材の３０重量パーセント〜６５重量パーセントを構成する、請求項１〜２１のいずれか一項に記載の方法。
【請求項２３】
前記強化用繊維は、炭素繊維を含む、請求項１〜２２のいずれか一項に記載の方法。
【請求項２４】
前記強化用繊維は、炭素繊維、カーボンナノチューブ繊維、アラミド繊維、ガラス繊維、ホウ素繊維、バサルト繊維、高弾性率ポリエチレン繊維、ポリｐ−フェニレン−２，６−ベンゾビスオキサゾール繊維、石英繊維、セラミック繊維、ステンレス鋼繊維、チタン繊維、銅繊維、ニッケル繊維、金属被覆繊維、天然繊維およびそれらの組合せからなる群から選択される繊維を含む、請求項１〜２２のいずれか一項に記載の方法。
【請求項２５】
前記強化用繊維は、前記複合材の３５重量パーセント〜７０重量パーセントを構成する、請求項１〜２４のいずれか一項に記載の方法。
【請求項２６】
前記第１の溶媒は、メチレンクロリドを含む、請求項１〜２５のいずれか一項に記載の方法。
【請求項２７】
前記第１の溶媒は、メチレンクロリド、メトキシノナフルオロブタン、２−メチルテトラヒドロフラン、テトラヒドロフラン、テトラクロロエチレン、ｎ−プロピルブロミド、ジメチルスルホキシド、ポリオールエステル油およびそれらの組合せからなる群から選択されるメンバーを含む、請求項１〜２６のいずれか一項に記載の方法。
【請求項２８】
前記第１の溶媒は、エステル、エーテル、アセテート、酸、アルカリ、アミン、ケトン、グリコールエーテル、グリコールエーテルエステル、エーテルエステル、エステルアルコール、アルコール、ハロゲン化炭化水素、パラフィン系炭化水素、脂肪族炭化水素、芳香族炭化水素およびそれらの組合せからなる群から選択されるメンバーを含む、請求項１〜２７のいずれか一項に記載の方法。
【請求項２９】
前記第１の溶媒は、前記強化用繊維に対して化学的に不活性である、請求項１〜２８のいずれか一項に記載の方法。
【請求項３０】
前記溶解は、１０℃〜４０℃の範囲内の温度で行われる、請求項１〜２９のいずれか一項に記載の方法。
【請求項３１】
前記溶解は、０．１ＭＰａ〜１ＭＰａの範囲内の圧力で行われる、請求項１〜３０のいずれか一項に記載の方法。
【請求項３２】
前記強化用繊維は、前記第１の処理固形残渣の少なくとも９５重量パーセントを構成する、請求項１〜３１のいずれか一項に記載の方法。
【請求項３３】
前記通常ガス状の材料は、前記第１の溶媒のための第２の溶媒であり、および
前記第２の処理は、前記第１の処理後、前記第１の処理固形残渣に伴う前記第１の溶媒の残留部分を溶解させることを含む、請求項１〜３２のいずれか一項に記載の方法。
【請求項３４】
前記通常ガス状の材料は、二酸化炭素である、請求項１〜３３のいずれか一項に記載の方法。
【請求項３５】
前記通常ガス状の材料は、二酸化炭素、１，１，１，２−テトラフルオロエタン、ジフルオロメタン、ペンタフルオロエタンおよびそれらの組合せからなる群から選択されるメンバーを含む、請求項１〜３４のいずれか一項に記載の方法。
【請求項３６】
前記通常ガス状の材料は、前記強化用繊維に対して化学的に不活性である、請求項１〜３５のいずれか一項に記載の方法。
【請求項３７】
前記第２の処理の前記接触中、前記通常ガス状の材料は、超臨界流体の形態である、請求項１〜３６のいずれか一項に記載の方法。
【請求項３８】
前記第２の処理の前記接触中、前記通常ガス状の材料は、液体の形態である、請求項１〜３７のいずれか一項に記載の方法。
【請求項３９】
前記第２の処理の前記接触の前記圧力は、２ＭＰａ〜６９ＭＰａの範囲内である、請求項１〜３８のいずれか一項に記載の方法。
【請求項４０】
前記第２の処理の前記接触の温度は、０℃〜１７５℃の範囲内である、請求項１〜３９のいずれか一項に記載の方法。
【請求項４１】
前記強化用繊維は、前記第２の処理固形残渣の少なくとも９９重量パーセントを構成する、請求項１〜４０のいずれか一項に記載の方法。
【請求項４２】
前記マトリックスの溶解材料に富んだリッチな第１の溶媒を前記第１の処理から回収することと、
前記リッチな第１の溶媒を蒸留して前記第１の溶媒の少なくとも一部分を気化させ、かつ前記第１の溶媒の蒸気を回収することと、
前記第１の溶媒の前記回収された蒸気の少なくとも一部分を凝縮させ、かつ前記第１の処理への供給物としてリサイクルすることと
を含む、請求項１〜４１のいずれか一項に記載の方法。
【請求項４３】
前記蒸留中に形成された前記マトリックスの沈澱固形材料を回収することを含む、請求項４２に記載の方法。
【請求項４４】
前記マトリックスは、未硬化熱硬化性樹脂を含む、請求項１に記載の方法。
【請求項４５】
前記第１の処理中に前記マトリックスの少なくとも９０重量パーセントを前記第１の溶媒に溶解させることを含む、請求項４４に記載の方法。
【請求項４６】
前記通常ガス状の材料は、前記第１の溶媒のための第２の溶媒であり、および
前記第２の処理は、前記第１の処理後、前記第１の処理固形残渣に伴う前記第１の溶媒の残留部分を溶解させることを含む、請求項４５に記載の方法。
【請求項４７】
前記第１の溶媒は、前記強化用繊維に対して化学的に不活性であり、かつ前記マトリックスの前記材料に対して化学的に非反応性である、請求項４６に記載の方法。
【請求項４８】
前記第１の溶媒は、メチレンクロリドを含む、請求項４７に記載の方法。
【請求項４９】
前記第２の処理の前記接触の前記圧力は、２ＭＰａ〜６９ＭＰａの範囲内である、請求項４６に記載の方法。
【請求項５０】
前記第２の処理の前記接触の温度は、０℃〜１７５℃の範囲内である、請求項４９に記載の方法。
【請求項５１】
前記強化用繊維は、炭素繊維を含み、
前記マトリックスは、未硬化エポキシ樹脂を含み、および
前記通常ガス状の材料は、二酸化炭素を含む、請求項５０に記載の方法。
【請求項５２】
前記第２の処理後、前記強化用繊維を含む前記第２の処理固形残渣の少なくとも一部分の第３の処理を行うことを含み、前記第３の処理は、
前記第２の処理固形残渣の前記少なくとも一部分に接触した状態で、通常ガス状の物質の流体形態から固体形態への第１の変換を行うことであって、前記通常ガス状の物質の温度を低下させることを含む、第１の変換を行うことと、
前記第１の変換後、前記マトリックスの材料、繊維サイジング剤の材料およびそれらの組合せからなる群から選択される残留材料を前記強化用繊維から除去することを支援するために、前記通常ガス状の物質の前記固体形態からガス形態への第２の変換を行うことと
を含む、請求項４４〜５１のいずれか一項に記載の方法。
【請求項５３】
前記通常ガス状の物質は、前記第２の処理の前記通常ガス状の材料である、請求項５２に記載の方法。
【請求項５４】
前記第１の変換は、前記通常ガス状の材料の圧力を上昇した圧力から低下させることを含み、および
前記通常ガス状の物質の温度を前記低下させることは、前記圧力を低下させることの間のガス膨張冷却を含む、請求項５３に記載の方法。
【請求項５５】
前記上昇した圧力は、少なくとも２ＭＰａであり、および
前記圧力を低下させることは、前記通常ガス状の材料の圧力を前記上昇した圧力から０．５１８ＭＰａ以下のより低い圧力に低下させることを含む、請求項５４に記載の方法。
【請求項５６】
前記第１の変換は、前記通常ガス状の物質の前記温度を、少なくとも０℃の第１の温度から、−５０℃未満である低下した第２の温度に低下させることを含む、請求項５５に記載の方法。
【請求項５７】
前記第２の変換は、６０秒以下の時間で前記通常ガス状の物質を前記固体形態から前記ガス形態に変換することを含む、請求項５６に記載の方法。
【請求項５８】
前記第２の変換は、前記第２の処理固形残渣の前記少なくとも一部分と、前記低下した温度よりも少なくとも５０℃高い温度の熱伝達流体とを接触させることを含む、請求項５７に記載の方法。
【請求項５９】
前記第２の変換は、前記固体形態からの前記通常ガス状の物質の急速な昇華を含む、請求項５８に記載の方法。
【請求項６０】
プラスチック材料またはプラスチック材料の前駆体のマトリックス中に保持された強化用繊維を含む複合材から回収された前記強化用繊維を含有する粗生成物を処理する方法であって、前記粗生成物は、前記強化用繊維上に前記マトリックスおよび繊維サイジング剤の一方または両方のいくらかの残留材料を含み、前記方法は、
通常ガス状の物質の存在下で前記粗生成物を用いて、前記粗生成物に接触した状態で前記通常ガス状の物質を流体形態から固体形態に変換することであって、第１の変換は、前記通常ガス状の物質の温度を低下させることを含む、変換することと、
前記第１の変換後、前記強化用繊維から前記残留材料の少なくとも一部分を除去することを支援するために、前記固体形態の前記通常ガス状の物質の前記固体形態からガス形態への第２の変換を行うことと
を含む、方法。
【請求項６１】
前記第１の変換は、前記通常ガス状の物質の少なくとも一部分の温度を少なくとも０℃の第１の温度から低下した温度に低下させることを含み、前記低下した温度は、−５０℃未満である、請求項６０に記載の方法。
【請求項６２】
前記第２の変換は、６０秒以下の時間で前記固体形態の前記通常ガス状の物質を前記固体形態から前記ガス形態に変換することを含む、請求項６０または６１に記載の方法。
【請求項６３】
前記第２の変換は、前記粗生成物と、前記通常ガス状の物質の前記固体形態の温度よりも少なくとも５０℃高い温度の熱伝達流体とを接触させることを含む、請求項６０〜６２のいずれか一項に記載の方法。
【請求項６４】
前記熱伝達流体は、液体水、液体油、空気、蒸気およびそれらの組合せからなる群から選択されるメンバーを含む、請求項６３に記載の方法。
【請求項６５】
前記通常ガス状の物質は、二酸化炭素である、請求項６０〜６４のいずれか一項に記載の方法。
【請求項６６】
前記通常ガス状の物質は、テトラクロロエチレン、１，１，１，２−テトラフルオロエタン、ジフルオロメタン、ペンタフルオロエタンおよびそれらの組合せからなる群から選択されるメンバーを含む、請求項６０〜６４のいずれか一項に記載の方法。
【請求項６７】
前記第２の変換は、前記通常ガス状の物質の急速な昇華を含む、請求項６０〜６６のいずれか一項に記載の方法。
【請求項６８】
前記通常ガス状の物質は、前記粗生成物を調製するための前記複合材の事前処理からの溶媒である、請求項６０〜６７のいずれか一項に記載の方法。
【請求項６９】
前記第１の変換は、
前記通常ガス状の物質の圧力を上昇した圧力から低下させることと、
前記圧力を低下させることの間の前記通常ガス状の物質のガス膨張冷却と
を含む、請求項６０〜６８のいずれか一項に記載の方法。
【請求項７０】
前記上昇した圧力は、少なくとも２ＭＰａである、請求項６９に記載の方法。
【請求項７１】
前記圧力を低下させることは、前記通常ガス状の材料の圧力を前記上昇した圧力から０．５１８ＭＰａ以下のより低い圧力に低下させることを含む、請求項７０に記載の方法。
【請求項７２】
前記第２の変換は、前記粗生成物と、前記通常ガス状の物質の前記固体形態の温度よりも少なくとも５０℃高い温度の熱伝達流体とを接触させることを含む、請求項６２に記載の方法。
【請求項７３】
前記通常ガス状の物質は、二酸化炭素である、請求項７２に記載の方法。
【請求項７４】
前記第２の変換は、前記通常ガス状の物質の急速な昇華を含む、請求項７３に記載の方法。
【請求項７５】
前記第１の変換は、
前記通常ガス状の物質の圧力を少なくとも２ＭＰａの上昇した圧力から０．５１８ＭＰａ以下のより低い圧力に低下させることと、
前記圧力を低下させることの間の前記通常ガス状の物質のガス膨張冷却と
を含む、請求項７４に記載の方法。
【請求項７６】
熱可塑性ポリマー組成物または未硬化熱硬化性樹脂組成物を含むマトリックス中に強化用繊維を含む繊維強化複合材から前記強化用繊維をリサイクルする方法であって、
メチレンクロリドを含む溶媒で前記繊維強化複合材を処理することを含み、
前記処理は、前記繊維強化複合材と前記溶媒とを接触させることと、重量基準で前記マトリックスの少なくとも大部分を前記溶媒に溶解させることとを含む、方法。
【請求項７７】
前記マトリックスの溶解された材料に富んだリッチな溶媒を前記第１の処理から回収することと、
前記リッチな溶媒を蒸留して前記溶媒の少なくとも一部分を気化させ、かつ前記溶媒の蒸気を回収することと、
前記溶媒の前記回収された蒸気の少なくとも一部分を凝縮させ、かつ前記第１の処理への供給物としてリサイクルすることと
を含む、請求項７６に記載の方法。
【請求項７８】
前記蒸留中に形成された前記マトリックスの沈澱固形材料の回収を含む、請求項７７に記載の方法。
【発明の詳細な説明】
【技術分野】
【０００１】
本発明は、プラスチック材料またはプラスチック材料の前駆体（例えば、プリプレグ材料）のマトリックス中に保持された強化用繊維を含む複合材から、そのような強化用繊維、例えば炭素繊維および他の繊維を回収することに関する。
【背景技術】
【０００２】
炭素繊維強化ポリマー（ＣＦＲＰ：Ｃａｒｂｏｎ  ｆｉｂｅｒ−ｒｅｉｎｆｏｒｃｅｄ  ｐｏｌｙｍｅｒ）は、マトリックス、典型的にはプラスチック組成物のマトリックス中に結合された強化剤として炭素繊維を含む複合材料である。ＣＦＲＰは、さまざまな消費者製品および工業製品に使用される。工業グレードおよび商用グレードのバージン炭素繊維のコストが高いため、使用拡大の可能性がかなりある自動車分野および輸送分野でのより幅広い使用が制限されるなど、より広範囲にわたるエンドユーザ用途での利用が制限される。
【０００３】
バージン炭素繊維の高いコストにもかかわらず、かなりの量のＣＦＲＰおよびその中の炭素繊維は、最終的に廃棄物となる。材料トリムおよび材料スクラップの廃棄物は、ＣＦＲＰ用途では完成品重量の約３０％以上に達するのが一般的である。この廃棄物は、焼却されるかまたは埋立て地に送られることが多いため、追加の廃棄物処理コストおよび原料価値のかなりの損失を招く。
【０００４】
かかるトリムおよびスクラップの廃棄物は、リサイクル炭素繊維用資源となる可能性があり、かかるトリムおよびスクラップの廃棄物を処理してリサイクル用炭素繊維を回収する試みがなされてきた。しかしながら、ＣＦＲＰマトリックスから回収するために炭素繊維を効果的に遊離させることは困難であることが判明しており、結果として、リサイクル処理は、費用がかかりかつ／または炭素繊維の性質の有意な劣化をもたらす傾向があるため、可能性のあるさまざまな用途で炭素繊維源としてリサイクルする有用性がかなり制限される。
【０００５】
ＣＦＲＰリサイクル技術の１つは、廃棄物ＣＦＲＰを熱分解に付すことを含む。この技術では、高温を利用して高分子マトリックスを分解し、かつ強化用繊維をインタクトな状態で残存させるように試みる。この処理から回収された炭素繊維は、新しい製品での再使用の可能性が制限される短い繊維長を有することが多い。また、プロセスオプションとしての熱分解は、エネルギー必要量がかなり多く、処理コストが高く、かつ熱分解副生成物の放出に起因して環境への悪影響の可能性があるため、かなりの制約を有する。
【０００６】
他のタイプのＣＦＲＰリサイクル技術では、化学剤を用いて化学反応で高分子マトリックスを分解および破壊して（解重合と呼ばれることもある）、溶媒への分解生成物の溶解などによって炭素繊維から分離され得る分解生成物にする。かかるプロセスは、費用がかかる傾向があり、かつ炭素繊維の性質を劣化させるおそれもある。
【発明の概要】
【発明が解決しようとする課題】
【０００７】
リサイクル炭素繊維が技術的かつ経済的に使用に好適であり得る用途の範囲を拡大させるために、ＣＦＲＰ廃棄物からリサイクル用炭素繊維を回収するための改良されたプロセスの必要性が存在する。
【課題を解決するための手段】
【０００８】
ＣＦＲＰのマトリックスの化学分解に依存しない溶媒系プロセスを用いて、高品質の炭素繊維を回収するために多くのＣＦＲＰ形態が有利に処理され得ることが見出された。溶媒系処理の有利な変形形態は、残留溶媒の効果的な分離および除去を行うことと、例えば、残りの残留マトリックス材料を除去しかつ／または残りの繊維サイジング材料を除去するために回収炭素繊維の仕上げクリーニングを行うこととを含む。本明細書に開示される技術は、プリプレグ形態のＣＦＲＰ、例えば炭素繊維が保持されている未硬化熱硬化性樹脂マトリックスを含むＣＦＲＰを処理するのに特に有用である。屑として知られるスクラップおよびトリムの廃棄物の形態で発生するかかる複合プリプレグ廃棄物は、かなりの量で存在する。余分なスクラップ廃棄物は、仕様を満たさない製品および指定の製品貯蔵寿命の範囲内で使用されない期限切れのプリプレグ複合製品の製造中に生じる。本明細書に開示される溶媒系処理では、熱分解プロセスおよび化学解重合プロセスと比べて処理複雑性およびエネルギー必要量の両方が有意に低減される。この溶媒系処理は、マトリックス中に保持された炭素繊維以外の強化用繊維を含む複合体にも適用可能であるが、本明細書の開示は、主に強化用炭素繊維を参照して行われる。ただし、本明細書に開示される原理は、他の強化用繊維の回収およびリサイクルにも当てはまる。簡潔さを期して、強化用繊維は、本明細書では単に繊維と呼ばれることが多い。
【０００９】
本開示の第１の態様は、プラスチック材料またはプラスチック材料の前駆体のマトリックス中に保持された強化用繊維を含む複合材を、強化用繊維を回収するために処理する方法である。本方法は、強化用繊維を含む第１の処理固形残渣を調製するために、通常液状の第１の溶媒で繊維強化複合材の第１の処理を行うことを含む。第１の処理は、繊維強化複合材と第１の溶媒とを接触させることと、重量基準でマトリックスの少なくとも大部分の、第１の溶媒への第１の溶解を行うこととを含む。本方法は、第１の処理後、第２の処理固形残渣を調製するために、通常ガス状の材料で、強化用繊維を含む第１の処理固形残渣の少なくとも一部分の第２の処理を行うことを含む。第２の処理は、通常ガス状の材料が液体または超臨界流体の形態である温度および圧力の条件下において、第１の処理固形残渣の少なくとも一部分と通常ガス状の材料とを接触させることを含む。かかる第２の処理は、残留する第１の溶媒を第１の処理固形残渣から除去するのに特に有益であり得、かついくらかの余分な残留マトリックス材料も有利に除去し得る。
【００１０】
いくつかの特徴の改良および追加の特徴は、本開示の第１の態様に適用可能である。これらの特徴の改良および追加の特徴は、本開示の第１の態様または任意の他の態様の主題の範囲内で個別にまたは任意の組合せで使用され得る。このため、以下の各特徴は、本開示の第１の態様または任意の他の態様の任意の他の特徴と共にまたは特徴の組合せで使用され得るが、それが必要とされるわけでない。
【００１１】
好ましい実装形態では、マトリックスの大部分またはさらにほとんどは、第１の処理中に第１の溶媒に溶解される。例えば、第１の処理は、第１の処理中、第１の溶媒にマトリックスの少なくとも６０重量パーセント、少なくとも７０重量パーセント、少なくとも８０重量パーセント、少なくとも９０重量パーセント、少なくとも９５重量パーセント、少なくとも９７重量パーセント、少なくとも９８重量パーセント、さらに少なくとも９９重量パーセント以上を第１の溶媒に溶解させることを含み得る。いくつかの実装形態では、第１の処理は、マトリックスのすべて（１００重量パーセント）または本質的にすべてを第１の溶媒に溶解させることを含み得る。いくつかの実装形態では、第１の処理は、マトリックスの９９．８重量パーセントまで、９９．５重量パーセントまで、９９重量パーセントまで、９８重量パーセントまで、９７重量パーセントまで、９５重量パーセントまで、または９０重量パーセントまでを第１の溶媒に溶解させることを含み得る。
【００１２】
第１の処理中の溶解は、任意の好都合な温度（例えば、溶解中の第１の溶媒の温度）で行われ得るが、典型的には、第１の溶媒の標準沸点未満の温度で行われ得る。いくつかの実装形態では、温度は、０℃、１０℃、１５℃または２０℃の下限と、４０℃、３５℃または３０℃の上限とを有する温度範囲内であり得る。いくつかの実装形態では、温度は、本質的に周囲温度であり得る。溶解は、昇圧下で行われ得るが、周囲圧力（約０．１ＭＰａ（１ｂａｒ））で行われることが多い。いくつかの実装形態では、溶解中の圧力は、０．０８ＭＰａ、０．１ＭＰａ、０．１５ＭＰａまたは０．２ＭＰａの下限と、２ＭＰａ、１ＭＰａ、０．７ＭＰａ、０．５ＭＰａまたは０．３ＭＰａの上限とを有する範囲内であり得る。
【００１３】
プラスチック材料およびプラスチック組成物という用語は、本明細書で同義的に用いられる。繊維強化複合材のマトリックスがプラスチック材料であるとは、「硬化」プラスチック組成物であることを意味し、これは、熱可塑性材料（熱処理によって可逆的に硬化されたもの）であり得るか、または硬化熱硬化性組成物（不可逆的に化学硬化されたものであり、「熱硬化物」とも呼ばれる）であり得る。プラスチック材料の「前駆体」、「前駆体組成物」、「熱硬化性前駆体組成物」などは、例えば、最終熱硬化性マトリックスの最終硬化熱硬化性組成物であり得るプラスチック材料を調製するために追加の化学反応を起こし得る予備組成物を意味する。かかる前駆体は、未硬化熱硬化性樹脂（未硬化熱硬化性樹脂組成物または熱硬化性プレポリマー組成物とも呼ばれ得る）であり得る。本明細書で用いられる場合、「未硬化」組成物とは、硬化を受けていないかまたは部分硬化されているにすぎない前駆体を意味するため、最終プラスチック組成物を調製するために（例えば、最終熱硬化物を調製するために）追加の硬化が必要とされる。これとは対照的に、「硬化」組成物とは、すべての硬化操作の終了後のかかる最終プラスチック組成物（例えば、最終熱硬化物）を意味する。かかる前駆体組成物は、典型的には、少なくともある程度展性がありかつ形状の再構成が可能であるが、硬化熱硬化性組成物は、不可逆的に化学硬化し得、かつ典型的には展性もなく形状の再構成もできない（永久形状の）ものであり得る。硬化は、典型的には、架橋を含むことが多い１つ以上の化学反応を含む。強化用繊維とプラスチック材料の前駆体のかかるマトリックスとを含む複合材は、「熱硬化性プリプレグ複合材」、「プリプレグ複合材」、さらに単に「プリプレグ」と呼ばれ得る。前駆体組成物の硬化は、組成物に依存するさまざまな刺激により、例えば熱および／または放射線の適用により誘導または惹起され得る。「プラスチック材料」または「プラスチック組成物」とは、ポリマー成分から主に構成される組成物を意味するが、副次量の各種添加剤、例えば可塑剤などの添加剤（例えば、各種処理助剤、離型剤）を含み得る。プラスチック材料の前駆体組成物は、未架橋ポリマー成分と、さまざまな他の成分、例えば硬化剤（例えば、架橋剤）、処理助剤（例えば、粘度調整剤）、可塑剤などの添加剤とを含み得る。
【００１４】
前駆体組成物のいくつかの未硬化熱硬化性樹脂組成物の例は、エポキシ樹脂、フェノール樹脂、ポリエステル樹脂、不飽和ポリエステル、ポリイミド樹脂、ポリイミン樹脂、ポリウレタン樹脂、ビニルエステル、シアネートエステル、ビスマレイミド、ベンゾオキサジン、フタロニトリル、ポリブタジエンおよびそれらの組合せであり得るかまたはそれらを含み得る。いくつかの例示的熱硬化性マトリックス材料は、かかる例示的前駆体組成物を用いて作製される任意の硬化組成物を含む。いくつかの具体的な熱硬化性マトリックス材料、または前駆体組成物、またはかかる前駆体組成物の成分は、リサイクラミン（Ｒｅｃｙｃｌａｍｉｎｅ）（登録商標）（エポキシ樹脂、コロナ・テクノロジーズ（Ｃｏｎｏｒａ  Ｔｅｃｈｎｏｌｏｇｉｅｓ））およびリサイクロセット（Ｒｅｃｙｃｌｏｓｅｔ）（商標）（エポキシ樹脂、アデッソ・アドバンスト・マテリアルズ（Ａｄｅｓｓｏ  Ａｄｖａｎｃｅｄ  Ｍａｔｅｒｉａｌｓ））を含む。記載のように、複合材は、熱硬化性プリプレグ複合材を含み得る。かかるプリプレグは、スクラップおよび／またはトリムのプリプレグ廃棄物であり得るかまたはそれらを含み得る。
【００１５】
記載のように、マトリックスは、熱可塑性組成物であり得るかまたはそれを含み得る。いくつかの例示的熱可塑性組成物は、ポリオレフィン（例えば、ポリエチレン、ポリプロピレンおよび／またはプロピレン−エチレンコポリマーを含む）、ポリエチレンテレフタレート（ＰＥＴ）、ポリブチレンテレフタレート（ＰＢＴ）、ポリカーボネート、アクリロニトリルブタジエンスチレン（ＡＢＳ）、ポリアミド、ポリエーテルエーテルケトン（ＰＥＥＫ）、ポリエーテルケトン（ＰＥＫ）、ポリアミド−イミド、ポリアリールスルホン、ポリエーテルイミド（ＰＥＩ）、ポリエーテルスルホン、ポリフェニレンスルフィド、液晶ポリマー、環式熱可塑性ポリエステルおよびそれらの組合せに基づくものまたはそれらを含むものを含む。
【００１６】
繊維強化複合材は、マトリックスと繊維とのさまざまな割合を含み得る。いくつかの実装形態では、繊維強化複合材は、上限が下限よりも大きいことを条件として、繊維強化複合材の全重量の７重量パーセント、１０重量パーセント、１５重量パーセント、２０重量パーセント、２５重量パーセント、３０重量パーセント、３５重量パーセント、４０重量パーセント、４５重量パーセント、５０重量パーセント、５５重量パーセントまたは６０重量パーセントの下限と、８５重量パーセント、８０重量パーセント、７０重量パーセント、６５重量パーセント、６０重量パーセント、５５重量パーセントまたは５０重量パーセントの上限とを有する範囲内の量でマトリックスを含み得る。いくつかの実装形態では、繊維強化複合材は、繊維強化複合材の全重量の２０重量パーセント、３０重量パーセント、４０重量パーセント、４５重量パーセント、５０重量パーセント、５５重量パーセントまたは６０重量パーセントの下限と、９３重量パーセント、９０重量パーセント、８５重量パーセント、８０重量パーセント、７５重量パーセント、７０重量パーセントまたは６５重量パーセントの上限とを有する範囲内の量で強化用繊維を含み得る。繊維強化複合材は、副次量の追加の成分、例えば、以下：繊維サイジング剤、繊維上または繊維サイジング剤上の表面処理剤、分散剤および相溶化剤の１つ以上を含み得る。いくつかの好ましい実装形態では、強化用繊維とマトリックスとを除くすべての成分のいずれか１つ以上の量は、繊維強化複合材の１０重量パーセント以下、５重量パーセント以下、３重量パーセント以下または１重量パーセント以下を占める。繊維強化複合材は、強化用繊維以外に本質的に機能的または非機能的であり得る１種以上の充填剤を含み得るが、いくつかの好ましい実装形態では、繊維強化複合材は、いずれのかかる他の充填剤も含まないかまたは本質的に含まない。
【００１７】
強化用繊維は、単一のタイプの繊維を含み得るか、または複数の異なるタイプの繊維を含み得る。強化用繊維は、以下のタイプの繊維：炭素繊維（好ましい）、カーボンナノチューブ繊維、アラミド繊維、ガラス繊維、ホウ素繊維、バサルト繊維、高弾性率ポリエチレン繊維、ポリｐ−フェニレン−２，６−ベンゾビスオキサゾール繊維、石英繊維、セラミック繊維、ステンレス鋼繊維、チタン繊維、銅繊維、ニッケル繊維、金属被覆繊維（例えば、銀、金、ルテニウム、ミラロイ（Ｍｉｒａｌｌｏｙ）（登録商標）、合金などで被覆されたもの）、天然繊維および鉱物繊維の１つのみまたは２つ以上の任意の数を含むように限定され得る。繊維は、単一の材料相のみを含み得るか（例えば、単一の均一材料で構成された繊維）または多相構造であり得る（例えば、１つの材料相のコアと、異なる金属コーティング材料相とを含む金属被覆繊維）。かかる繊維は、典型的には、マイクロサイズ範囲（例えば、１００マイクロメートル（１００ミクロン）以下）、さらにナノサイズ範囲（例えば、１マイクロメートル（１ミクロン）未満）の直径を有するであろう。
【００１８】
第１の溶媒は、マトリックスの材料のための溶媒である任意の液状組成物であり得、かつ強化用繊維に対して好ましくは化学的に非反応性、より好ましくは化学的に不活性である。材料が他の材料に対して化学的に非反応性であるとは、関連する処理中の温度および圧力の条件下で材料が他の材料に対して本質的に化学反応性でないことを意味する。材料が他の材料に対して化学的に不活性であるとは、関連する処理中の温度および圧力の条件下で材料が他の材料に対して本質的に化学反応性でなく、かつ本質的に他の材料のための溶媒でないことを意味する。第１の溶媒は、単一の成分であり得るか、またはマトリックスの材料を溶解するために一緒になって所望の溶媒和性を提供する複数の成分の多成分混合物であり得る。第１の溶媒は、他の追加の成分を伴ってまたは伴わずに、以下：メチレンクロリド（好ましい）、メトキシノナフルオロブタン、２−メチルテトラヒドロフラン、テトラヒドロフラン、テトラクロロエチレン、ｎ−プロピルブロミド、ジメチルスルホキシド、ポリオールエステル油、エステル、エーテル、アセテート、酸、アルカリ、アミン、ケトン、グリコールエーテル、グリコールエーテルエステル、エーテルエステル、エステルアルコール、アルコール、ハロゲン化炭化水素、パラフィン系炭化水素、脂肪族炭化水素、芳香族炭化水素およびそれらの組合せのいずれか１つまたは２つ以上の任意の組合せを含み得る。
【００１９】
いくつかの好ましい実装形態では、第１の処理の結果、マトリックスの材料のほとんどは、第１の溶媒に溶解され、および第１の処理固形残渣は、主に強化用繊維で構成される。例えば、強化用繊維は、第１の処理固形残渣の少なくとも７０重量パーセント、少なくとも８０重量パーセント、少なくとも９０重量パーセント、少なくとも９５重量パーセント、少なくとも９８重量パーセント、さらに少なくとも９９重量パーセント以上（ただし、多くの場合に１００重量パーセント未満）を構成し得る。第１の処理固形残渣は、強化用繊維以外の副次量の他の材料、例えばいくらかの残留マトリックス材料（例えば、処理中に非溶解のものもしくは再沈殿されたもの）および／または繊維サイジング材料を含み得る。
【００２０】
本方法は、典型的には、第２の処理前に（すなわち、第１の処理中または第１の処理と第２の処理との間の処理の一部として）、溶解マトリックス材料がロードされた第１の溶媒（リッチな第１の溶媒）を第１の処理固形残渣から分離することを含み得る。かかる分離は、任意の液固分離技術、例えば、以下：沈降およびデカンテーション（遠心抽出を介する加速沈降を含む）、サイクロン分離ならびに／または濾過のいずれか１つ以上を含み得る。濾過は、例えば、第１の溶媒が濾液として濾過媒体を通り抜け、かつ第１の処理固形残渣が保持液と共に残留する濾過を含み得る。好ましくは、第１の溶媒の大部分またはさらにほとんどは、かかる処理によって第１の処理固形残渣から分離されるであろう。しかしながら、かかる濾過などの液固分離後でも、第１の処理固形残渣は、依然としていくらかの量の残留する第１の溶媒の存在下であり得るため、第１の処理固形残渣中の強化された繊維の実用性の点で問題がある。好ましい処理では、第２の処理中の液体形態または超臨界形態の通常ガス状の材料は、第１の処理固形残渣の存在下で残留するいくらかの、好ましくは本質的にすべてのかかる残留する第１の溶媒を溶解させるために、第２の処理中に第２の溶媒（第１の溶媒とは異なる組成のもの）として作用する。かかる液体形態または超臨界流体形態は、第１の処理固形残渣中のいくらかの量のマトリックスの材料などの材料、例えば第１の処理固形残渣中に残留し得る繊維サイジング剤の材料を溶解させるいくらかの溶媒和能も有し得る。しかしながら、典型的には、かかる液体形態または超臨界流体形態は、第１の溶媒のための良好な溶媒であることが好ましく、余分な残留マトリックス材料または繊維サイジング剤の溶解は、利用可能な場合、必要ではないが二次的な利益となる。「第１の溶媒」および「第２の溶媒」などの用語は、参照の便宜上のものであり、処理は、明記された以外の２つ以上の溶媒または任意の特定数の異なる溶媒を含むことを意味または示唆するものではないことが理解されるであろう。
【００２１】
通常ガス状の材料は、単一の通常ガス状の成分または複数の異なる成分の通常ガス状の混合物で構成され得、および混合物は、かかる混合物の成分のすべてが個別に通常ガス状であるか否かにかかわらず、通常ガス状である。好ましくは、かかる通常ガス状の混合物は、それぞれ個別に通常ガス状である成分のみで本質的に構成される。通常ガス状の材料とは、０．１ＭＰａの圧力および２５℃の温度の条件で材料がガスの形態であることを意味する。通常液状の材料とは、０．１ＭＰａの圧力および２５℃の温度の条件で材料が液体の形態であることを意味する。材料および物質という用語は、１つまたは２つ以上の成分を含む組成物に対する総称語であり、これらの用語は、本明細書で同義的に用いられる。参照の便宜上、本開示の異なる部分では、これらの用語のうちの異なるものを使用することもある。通常ガス状の材料であり得るかまたはその一部分であり得るいくつかの例示的材料は、１つまたは複数の任意の他の成分の存在を伴ってまたは伴わずに、以下：二酸化炭素、１，１，１，２−テトラフルオロエタン、ジフルオロメタン、ペンタフルオロエタンおよびそれらの組合せのいずれか１つまたは２つ以上の任意の組合せを含む。好ましい実装形態では、通常ガス状の材料は、強化用繊維に対して化学的に非反応性、さらにより好ましくは化学的に不活性である。第２の処理に対する好ましい通常ガス状の材料は、二酸化炭素を含み、より好ましくは二酸化炭素から本質的になる。
【００２２】
記載のように、第２の処理の接触中、通常ガス状の材料は、液体または超臨界流体の形態である。かかる接触が行われる圧力は、多くの場合、３ＭＰａ、３．５ＭＰａ、４ＭＰａ、５ＭＰａ、７ＭＰａ、７．３９ＭＰａまたは７．５ＭＰａの下限と、６９ＭＰａ、５０ＭＰａ、４０ＭＰａ、３０ＭＰａ、２０ＭＰａまたは１０ＭＰａの上限とを有する範囲内であり得、かかる範囲は、通常ガス状の材料が二酸化炭素である場合に特に好ましい。第２の処理の接触温度は、多くの場合、上限が下限よりも高いことを条件として、０℃、１０℃、１３℃、１５℃、２０℃または３０℃の下限と、１７５℃、１５０℃、１２５℃、１００℃、７５℃、６０℃、５０℃または４０℃の上限とを有する範囲内であり得、かかる範囲は、通常ガス状の材料が二酸化炭素である場合に特に好ましい。理解されるように、超臨界流体とは、材料の臨界温度および臨界圧力を超える温度および圧力の流体、例えば、通常ガス状の材料が二酸化炭素である場合、３１．１℃超の温度および７２．９気圧（７．３９ＭＰａ）超の圧力の流体を意味する。
【００２３】
第１の処理中、マトリックス材料の溶解は、第１および第２の処理後に繊維がもはやマトリックス中に結合されていない遊離形態になるように、マトリックスの材料の大部分またはさらにほとんどが除去されて繊維が放出される程度まで行われ得る。しかしながら、第１および第２の処理後でも、放出された繊維のいくつかに依然として付着している残留マトリックス材料が存在し得る。
【００２４】
また、炭素繊維およびまたいくつかの他の強化用繊維は、多くの場合、繊維サイジング剤または単純にサイジング剤と呼ばれる材料の層を伴って作製され、この層は、例えば、以下の機能：繊維の保護、繊維凝集の防止、繊維処理性の改善ならびにマトリックス材料への分散性および／またはそれとの結合を改善する相溶化剤としての作用の１つ以上を提供し得る。多くのリサイクル用途では、強化用繊維をクリーニングして、かかる残留マトリックス材料および／またはサイジング材料の一部または全部を除去することが望ましい。他の用途では、かかる残留マトリックス材料および／またはいくらかの保持サイジング材料は問題にならないこともある。しかしながら、より高価値のリサイクル用途では、その後、必要に応じて繊維に新しいサイジング剤を添加するために処理され得るクリーンな繊維を提供するために、残留マトリックス材料およびサイジング材料の両方を除去することが好ましいこともある。本開示の目的では、繊維サイジング剤は、強化用繊維またはマトリックスのいずれの一部分とも見なされず、それらの用語のそれぞれとは別のものである。より正確には、繊維強化組成物の強化用繊維が繊維サイジング剤で被覆される限り、たとえ繊維サイジング剤が強化用繊維とマトリックスとの間の結合中間体を提供し得るとしても、繊維サイジング剤は、強化用繊維およびマトリックスとは別の材料である。
【００２５】
本方法は、第２の処理後に第３の処理を含み得る。かかる第３の処理は、第２の処理固形残渣に接触した状態で、通常ガス状の物質の流体形態から固体形態への第１の変換を行うことにより、強化用繊維を含む第２の処理固形残渣の少なくとも一部分をさらに処理することを含み得る。通常ガス状の物質が固体形態になった後、第３の処理は、通常ガス状の物質の固体形態からガス形態への第２の変換を含む。かかる第３の処理は、マトリックスの材料および／または繊維サイジング剤の材料を含み得る残留材料を強化用繊維から除去することを有意に支援し得る。第２の変換中、急速に膨張するガスは、有意な残留マトリックス材料および／またはサイジング材料を繊維から機械的に除去し得る。かかる第２の変換は、固体形態からガス形態への急速な昇華を含み得る。
【００２６】
かかる第３の処理の第１の変換は、通常ガス状の物質の温度をより高い第１の温度から低下した第２の温度に低下させることを含み得る。かかるより高い温度は、多くの場合、少なくとも０℃、少なくとも５℃、少なくとも１０℃、少なくとも１５℃または少なくとも２０℃であり得るが、多くの場合、より高い温度は、１００℃以下、５０℃以下、４０℃以下または３０℃以下であり得る。より高い温度は、典型的には、周囲温度であり得る。かかる低下した温度は、−４０℃以下、−５０℃以下、−５６．６℃以下、−６０℃以下または−７０℃以下であり得る。かかるより高い第１の温度では、通常ガス状の物質は、通常ガス状の物質がガス、液体または超臨界流体、好ましくは液体の形態である温度および圧力の条件下である。低下した温度では、通常ガス状の物質は、通常ガス状の材料が固体の形態である温度および圧力の条件下である。いくつかの実装形態では、低下した温度での条件は、周囲圧力（約０．１ＭＰａ（１ｂａｒ））を含む。いくつかの実装形態では、より高い温度での条件は、周囲圧力と比べて上昇した（例えば、大気圧よりも高い）圧力を含む。
【００２７】
第１の変換は、通常ガス状の物質の圧力を上昇した圧力から有意に低下させることを含み得、および通常ガス状の物質の温度を低下させることは、圧力の低下に伴うガス膨張冷却を含み得る。上昇した圧力は、少なくとも３．０ＭＰａ、少なくとも３．５ＭＰａ、少なくとも４ＭＰａ、少なくとも５ＭＰａ、少なくとも７ＭＰａ、少なくとも７．３９ＭＰａまたは少なくとも７．５ＭＰａであり得る。上昇した圧力は、第２の処理中の接触中の圧力に対して以上に記載した圧力であり得る。圧力を低下させることは、通常ガス状の物質の圧力を上昇した圧力から１ＭＰａ以下、０．７５０ＭＰａ以下、０．５ＭＰａ以下、０．２５０ＭＰａ以下、さらに０．１５ＭＰａ以下のより低い圧力またはさらにほぼ周囲圧力（約０．１ＭＰａ（１ｂａｒ））に低下させることを含み得る。通常ガス状の物質として二酸化炭素を使用するいくつかの好ましい実装形態では、温度を低下させることは、温度を二酸化炭素の三重点（−５６．６℃）以下の温度、好ましくはさらに低い温度（例えば、−６０℃以下）またはさらに二酸化炭素の標準昇華点（−７８．５℃）以下の温度に低下させることを含み得る。同様に、通常ガス状の物質として二酸化炭素を使用する場合、かかる圧力低下工程のかかるより低い圧力は、好ましくは、二酸化炭素の三重点圧力（０．５１８ＭＰａ）以下、より好ましくはかかる三重点圧力未満（例えば、周囲圧力またはその近傍）であり得る。
【００２８】
第２の変換は、好ましくは、残留マトリックス材料および／またはサイジング材料を効果的に除去するために通常ガス状の物質を固体形態からガス形態に短時間で急速に変換することを含む。かかる時間は、例えば、１２０秒以下、６０秒以下、４５秒以下、３０秒以下、２０秒以下、１５秒以下、１０秒以下または５秒以下であり得るが、かかる時間は、多くの場合、少なくとも１秒であり得る。第２の変換は、第２の処理固形残渣と、通常ガス状の材料の固体形態の低下した温度よりも高い温度の熱伝達流体とを接触させることを含み得、例えば、第２の処理固形残渣と接触させる直前の熱伝達流体の温度は、低下した温度よりも少なくとも５℃、少なくとも１０℃、少なくとも２５℃、少なくとも５０℃、少なくとも７５℃、少なくとも１００℃、さらに少なくとも１５０℃高いが、多くの場合、低下した温度よりも２２５℃以下だけ高い。熱伝達流体は、第２の処理固形残渣および通常ガス状の材料の固体形態との接触時、ガス、液体または超臨界流体の形態であり得る。いくつかの例示的熱伝達流体は、油、液体水、蒸気（飽和または過熱）、空気、窒素および二酸化炭素を含む。第２の変換は、固体形態からの通常ガス状の物質の急速な昇華を含み得る。
【００２９】
第３の処理の通常ガス状の物質は、かかる第１および第２の変換に付され得る任意の通常ガス状の材料であり得る。第３の処理の通常ガス状の物質のいくつかの例示的材料は、第２の処理の通常ガス状の材料で特定された通常ガス状の材料のいずれかまたはそれらの組合せを含み、第２の処理および第３の処理の両方に使用するには二酸化炭素が好ましい。第３の処理の通常ガス状の物質は、第２の処理の通常ガス状の材料と同一の組成物または異なる組成物であり得る。いくつかの好ましい実装形態では、第３の処理の通常ガス状の物質は、第２の処理の通常ガス状の材料と同一であり、より好ましい実装形態では、第３の処理の通常ガス状の物質は、第２の処理の終了時に第２の処理固形残渣と接触した状態で残留する第２の処理の通常ガス状の材料の一部または全部（例えば、第２の処理から残存する二酸化炭素）で構成される。
【００３０】
第２の処理から生じる第２の処理固形残渣は、好ましくは、第１の溶媒がほとんど存在しないようにすべきであり、より好ましくは、第１の溶媒が本質的に存在しないようにすべきであり、別の言い方をすれば、第２の処理固形残渣は、好ましくは、第１の溶媒に関して本質的に完全乾燥状態である。第２の処理固形残渣は、典型的には、強化用繊維の含有量が非常に高いであろうが、依然としていくらかの副次量の他の材料（例えば、残留マトリックス材料および／または繊維サイジング材料）も含有し得る。強化用繊維は、例えば、第２の処理固形残渣の少なくとも９０重量パーセント、少なくとも９５重量パーセント、少なくとも９８重量パーセント、さらに少なくとも９９重量パーセント以上（例えば、本質的に１００重量パーセント）を構成し得る。例えば、通常ガス状の材料の液体形態または超臨界流体形態への残留マトリックス材料または繊維サイジング剤のいかなる有意な溶解も第２の処理に本質的に不在である場合、第２の処理固形残渣は、第１の処理固形残渣と本質的に同一の組成物を有し得るが、第１の溶媒は、乾燥除去された状態であり得る。代替的に、例えば、残留マトリックス材料または繊維サイジング剤のいくらかの部分が通常ガス状の材料の液体形態または超臨界流体形態に溶解される場合、第２の処理固形残渣は、強化用繊維の重量パーセントがより高く、それに対応して他の材料の重量パーセントがより低いものであり得る。
【００３１】
本方法が第３の処理を含む場合、かかる第３の処理の生成物は、例えば、熱伝達流体、通常ガス状の物質のエフルエントまたは他のフラッシング流体でフラッシュ除去することにより、マトリックスおよび／または繊維サイジング剤の材料の除去片を分離した後のクリーニングされた生成物であり得る第３の処理固形残渣であり得る。かかるクリーニングされた生成物は、ほとんどまたはさらに本質的にすべての強化用繊維を含み得、好ましくは、マトリックスおよび／または繊維サイジング剤の残留材料は、含有量が低減されるかまたは本質的に含まれない。強化用繊維は、かかるクリーニングされた生成物の少なくとも９０重量パーセント、少なくとも９３重量パーセント、少なくとも９６重量パーセント、少なくとも９８重量パーセント、少なくとも９９重量パーセント、少なくとも９９．５重量パーセントまたは少なくとも９９．８重量パーセントを構成し得る。
【００３２】
本方法は、例えば、第１の処理前（例えば、第１の処理への繊維強化複合材の供給物を準備するために）、第１の処理と第２の処理との間（例えば、残留する第１の溶媒の一部分を気化させるための液固分離もしくは熱乾燥）または第２の処理後（例えば、第３の処理）に追加の処理工程を含み得る。同様に、第１の処理は、溶解に追加される処理を含み得、および第２の処理は、接触に追加される処理を含み得る。本方法は、逐次的であり得るかまたは１つ以上の介在処理工程によって分離され得る複数の第１の処理工程、第２の処理工程および／または第３の処理工程を含み得る。
【００３３】
本方法は、例えば、以下：
第１の処理中にマトリックス材料を溶解させるために使用された第１の溶媒、
第１の処理中に第１の溶媒に溶解されたマトリックス材料、および
第２の処理に使用された通常ガス状の材料
の１つ以上を回収、処理および／またはリサイクルするための補助的操作も含み得る。
【００３４】
例えば、本方法は、第１の処理からリッチな第１の溶媒を回収することであって、リッチな第１の溶媒は、マトリックスの溶解された材料に富んでいる、回収することと、リッチな第１の溶媒を蒸留して、好ましくはマトリックスの材料の固形分の沈殿を伴って第１の溶媒を気化させることとを含み得る。第１の溶媒の蒸留蒸気は、凝縮されかつ第１の処理への供給物としてリサイクルされ得る。マトリックス材料の沈澱固形分は、回収および（例えば、蒸留ボトムの濾過により）リサイクルされ得る。
【００３５】
他の例として、本方法は、通常ガス状の材料の一部または全部を第２の処理から回収することと、第２の処理後、通常ガス状の材料からいずれかの溶解材料を回収すること（例えば、減圧して溶解性を低減することにより、および／または昇圧で蒸留して通常ガス状の材料をガス形態に変換することにより）または第２の処理から回収された通常ガス状の材料と混合され得るいずれかの懸濁微細固形分を通常ガス状の材料から分離することとを含み得る。次いで、クレンジングされた通常ガス状の材料は、必要に応じて圧縮および／または温度調整に付して第２の処理操作で追加的に使用するための供給物としてリサイクルされ得る。第３の処理の通常ガス状の物質も、第２の変換後に回収して同様に処理し、リサイクルすることができる。
【００３６】
本開示の第２の態様は、プラスチック材料またはプラスチック材料の前駆体のマトリックス中に保持された強化用繊維を含む複合材から回収された強化用繊維を含有する粗生成物を処理する方法であって、粗生成物は、強化用繊維上にマトリックスおよび繊維サイジング剤の一方または両方のいくらかの残留材料を含む、方法に関する。本方法は、通常ガス状の物質の存在下で粗生成物を用いて、粗生成物に接触した状態で通常ガス状の物質を流体形態から固体形態に変換することであって、第１の変換は、通常ガス状の物質の温度を低下させることを含む、変換することを含む。本方法は、第１の変換後、強化用繊維から残留材料の少なくとも一部分を除去することを支援するために、固体形態の通常ガス状の物質の固体形態からガス形態への第２の変換を行うことを含む。
【００３７】
いくつかの特徴の改良および追加の特徴は、本開示の第２の態様に適用可能である。これらの特徴の改良および追加の特徴は、本開示の第２の態様または任意の他の態様の主題の範囲内で個別にまたは任意の組合せで使用され得る。このため、以下の各特徴は、本開示の第２の態様または任意の他の態様の任意の他の特徴と共にまたは特徴の組合せで使用され得るが、それが必要とされるわけでない。
【００３８】
粗生成物は、本開示の第１の処理に基づく処理による第１の処理固形残渣であり得るかもしくはそれを含み得、かつ／または本開示の第１の態様の第２の処理に基づく処理による第２の処理固形残渣を含み得、あるいは粗生成物は、回収のためにマトリックスから強化用繊維を放出させる繊維強化複合材の代替処理によって調製された生成物であり得るかまたはそれを含み得る。かかる代替処理は、例えば、マトリックス材料の材料を除去する熱分解処理、マトリックスの材料を化学分解もしくは解重合する化学処理、またはマトリックスの材料が溶媒に溶解される処理を含み得る。強化用繊維、マトリックスの材料および繊維サイジング剤のいずれか１つ以上は、第１の態様との関連で本明細書に記載した通りであり得る。第２の態様の方法は、本開示の第１の態様の第３の処理オプションのいずれかの特徴または特徴の組合せであり得るかまたはそれを含み得る。例えば、第１の変換、第２の変換および第２の態様の方法の通常ガス状の物質のいずれか１つ以上は、第１の態様の方法のかかる第３の処理の同様に指定された特徴との関連で記載した通りであり得る。第２の態様の方法は、第１の処理、第２の処理または任意の補助的処理を含めて、本開示の第１の態様のいずれかの特徴またはいずれかの特徴の任意の組合せを含み得る。本方法の生成物は、主に強化用繊維で構成され、かつ粗生成物中で強化用繊維に付着していた残留マトリックス材料および／または繊維サイジング材料の少なくとも一部分がクリーニングによって除去されたクリーニングされた生成物であり得る。かかるクリーニングされた生成物は、第１の態様に関連して記載した第３の処理によってクリーニングされた生成物に対して以上に記載したいずれかの性質または性質の組合せであり得るかまたはそれを有し得る。
【００３９】
本開示の第３の態様は、熱可塑性ポリマー組成物または未硬化熱硬化性樹脂組成物を含むマトリックス中に強化用繊維を含む繊維強化複合材から強化用繊維をリサイクルする方法に関する。本方法は、メチレンクロリドを含む溶媒で繊維強化複合材を処理することを含み、処理は、繊維強化複合材と溶媒とを接触させることと、重量基準でマトリックスの少なくとも大部分を溶媒に溶解させることとを含む。
【００４０】
いくつかの特徴の改良および追加の特徴は、本開示の第３の態様に適用可能である。これらの特徴の改良および追加の特徴は、本開示の第３の態様または任意の他の態様の主題の範囲内で個別にまたは任意の組合せで使用され得る。このため、以下の各特徴は、本開示の第３の態様または任意の他の態様の任意の他の特徴と共にまたは特徴の組合せで使用され得るが、それが必要とされるわけでない。
【００４１】
第３の態様の方法は、メチレンクロリド（ジクロロメタンとしても知られる）を含む第１の溶媒による本開示の第１の態様の第１の処理であり得るかまたはそれを含み得る。いくつかの好ましい実装形態では、メチレンクロリドは、重量基準で溶媒の少なくとも大部分を構成し、溶媒は、メチレンクロリドから本質的になることがより好ましい。第３の態様の方法は、リッチ溶媒の回収に関して第１の態様との関連で記載したいずれかの補助的処理ならびにかかるリッチ溶媒の処理、例えば溶媒のリサイクルおよび／またはマトリックスの沈澱固形材料の回収を含み得る。
【００４２】
他の態様、特徴の改良および追加の特徴は、以上に提供される概要および以下の説明と組み合わせた図面ならびに添付の特許請求の範囲に開示され、かつ／またはそれらから明らかになるであろう。
【図面の簡単な説明】
【００４３】
【図１】本開示の態様の処理の例を示す一般化プロセスブロック図。
【図２】本開示の態様の処理の他の例を示す一般化プロセスブロック図。
【図３】本開示の態様の処理の他の例を示す一般化プロセスブロック図。
【図４】本開示の態様の処理の他の例を示す一般化プロセスブロック図。
【図５】それぞれ以下に提示された実施例１〜１１で回収された炭素繊維のＳＥＭ画像。
【図６】同上。
【図７】同上。
【図８】同上。
【図９】同上。
【図１０】同上。
【図１１】同上。
【発明を実施するための形態】
【００４４】
図１は、強化用繊維を回収するために繊維強化複合材を処理する方法のいくつかの例示的実施形態を例示する一般化プロセスブロック図を示す。図１に示される一般化処理では、繊維強化複合材１０２の供給物は、重量基準で複合材１０２のマトリックスの少なくとも大部分を第１の溶媒１０６に溶解させる条件下において、複合材１０２と第１の溶媒１０６とを接触させる間に第１の処理１０４に付される。第１の処理１０４からのマトリックスの溶解された材料を含むリッチな第１の溶媒１０８は、例えば、マトリックスの材料を回収するために、かつリサイクルして第１の溶媒１０６の供給物の一部として第１の処理１０４に戻すためのリーンな第１の溶媒を準備するために必要に応じて回収および処理され得る。第１の処理の結果は、第１の処理固形残渣１１０であり、少なくともその一部分は、第２の処理１１２に付される。第１の処理固形残渣１１０は、複合材１０２のマトリックスから遊離された強化用繊維を含むが、依然として残留する第１の溶媒の存在下である。第２の処理１１２中、第１の処理固形残渣１１０の少なくとも一部分、好ましくは第１の処理固形残渣１１０のすべてまたは本質的にすべては、第２の溶媒１１４に接触される。第２の処理１１２中に第１の処理固形残渣１１０の存在から切り離されて溶解された第１の溶媒１０６を含有するリッチな第２の溶媒１１６は、第２の処理１１２から回収され、かつ必要に応じて処理され得る。また、第２の溶媒１１４は、第１の処理１０４後、第１の処理固形残渣１１０に残留し得るマトリックスの残留材料の一部を溶解させ得、かつ／またはマトリックスの残留材料のいくつかの微粒子を搬出し得る。第２の処理１１２の結果は、第１の処理後、第１の処理固形残渣１１０に伴って残留する第１の溶媒１０６の少なくとも一部分、好ましくは本質的にすべてがクレンジング除去された第２の処理固形残渣１１８であり、好ましくは、第２の処理固形残渣１１８はまた、第１の処理１０４後、第１の処理固形残渣１１０に残留し得るマトリックスの残留材料の少なくとも一部分がクレンジング除去されている。好ましくは、第２の処理固形残渣１１８は、ほぼ全部が強化用繊維で構成されるが、強化用繊維が複合材１０２の製造前にサイジング材料のコーティングで元々保護されたタイプである場合、かかる強化用繊維は、強化用繊維上の薄いコーティングの形態で少ない残留量のマトリックス材料およびおよび／またはいくらかの繊維サイジング材料を依然として伴い得る。
【００４５】
引き続き図１を参照すると、第１の溶媒１０６は、マトリックスの材料を溶解して複合材１０２を搬出するための有意な溶媒和能を有する通常液状の材料（例えば、メチレンクロリド）であり、第１の溶媒は、第１の溶媒１０６が液体形態である温度および圧力の条件下で複合材１０２に接触される。これとは対照的に、第２の溶媒１１４は、第２の溶媒１１４が液体または超臨界流体の形態である温度および圧力の条件下で第１の処理固形残渣１１０に接触される通常ガス状の材料（例えば、二酸化炭素）である。いくつかの実装形態では、第２の処理固形残渣１１８は、いくらかの第２の溶媒１１４との混合物で残留し得、これは、第２の処理固形残渣の何らかのさらなる任意選択的処理、例えば以下で考察される図２または３に例示されるタイプの処理に有益であり得る。
【００４６】
次に、強化用繊維を含む複合材の事前処理から回収された強化用繊維を含有する粗生成物を処理する方法のいくつかの例示的実施形態を例示した一般化プロセスブロック図を示す図２が参照される。図２に示されるように、かかる粗生成物１２０の供給物および通常ガス状の物質の流体形態１２４の供給物は、第１の変換工程１２２に付され、この工程では、粗生成物の存在下において、通常ガス状の物質は、粗生成物に接触した状態で流体形態１２４（すなわち、液体、ガスまたは超臨界流体）から固体形態に変換される。粗生成物１２０の供給物は、好ましくは、ほとんどが遊離した強化用繊維で構成されるが、典型的には、いくらかの残留マトリックス材料および／または繊維サイジング材料を含み得る。第１の変換工程１２２中、通常ガス状の物質の温度が低下され、それは、通常ガス状の物質の圧力変化に伴い得る。例示的実施形態では、第１の変換工程は、通常ガス状の物質の圧力を高圧状態から低圧状態に低下させることに伴うガス膨張冷却を含み得る。例えば、第１の変換工程１２２中、粗生成物と通常ガス状の物質との混合物は、最初に圧力槽に閉じ込められ得る。この場合、通常ガス状の物質は、非常に高い圧力下で高圧のガス、液体または超臨界流体の形態をとる。次いで、圧力槽は、最初に圧力槽内の通常ガス状の物質の少なくとも一部分が、減圧された圧力槽内で粗生成物に接触して固体形態に変換するのに十分な程度に冷却される温度まで圧力槽内の温度を低下させるために、十分に急速に通常ガス状の物質の一部分またはさらにほとんどを圧力槽からベントストリーム１２５としてベントすることによって減圧され得る。通常ガス状の物質のかかるベント部分は、破線で示されたベントストリーム１２５によって図２に例示される。
【００４７】
第１の変換１２２の結果は、粗生成物と通常ガス状の物質の固体形態とを含む混合物１２６である。好ましくは、かかる固体形態は、残留マトリックス材料および繊維サイジング材料の位置およびその近傍の空隙空間内に存在し、固体形態の一部分は、残留マトリックス材料および繊維サイジング材料を含浸する。かかる含浸は、通常ガス状の物質の流体形態がかかる残留マトリックス材料および繊維サイジング材料に拡散などによって浸透することから生じ得、かかる浸透性流体の一部分は、その後、圧力および温度の低下に伴ってマトリックス材料および繊維サイジング材料内で固体形態に変換される。
【００４８】
第１の変換工程１２２後、粗生成物と通常ガス状の物質の固体形態とを含む混合物１２６は、第２の変換工程１２８に付され、その際、混合物１２６の通常ガス状の物質は、好ましくは、非常に速い速度で固体形態からガス形態に変換される。それに関連して、第２の変換工程１２８は、固体形態からガス形態への急速な昇華を含み得る。図２に示される第２の変換工程１２８中、混合物１２６と熱伝達流体１３０とを接触させることによって熱を供給して通常ガス状の物質の固体形態をガス形態に急速に変換する。これは、混合物１２６を急速に加温する任意の方法で達成され得る。図２に示される例では、熱は、混合物１２６と混合物１２６の温度よりも高い温度の熱伝達流体１３０とを接触させることによって供給される。図２に示されるように、熱伝達流体１３０の供給物は、混合物１２６に接触させて加温することによって通常ガス状の物質の固体形態からガス形態への変換を引き起こすために第２の変換に供給される。熱伝達流体１３０のかかる供給物は、例えば、液体（例えば、加熱水、加熱油）、ガス（例えば、蒸気、二酸化炭素、窒素）または多相（例えば、飽和蒸気／水混合物）の形態であり得る。図２に示される例では、ガス形態における通常ガス状の物質のエフルエント１３２および熱伝達流体のエフルエント１３４は、第２の変換１２８から除去され、個別にまたは第２の変換１２８からの混合物として回収され得る。クリーニングされた生成物１３６は、第２の変換１２８から回収される。クリーニングされた生成物１３６は、粗生成物１２０の供給物中に存在するマトリックスの残留材料および／またはサイジング材料の少なくとも一部分をクリーニング除去した強化用繊維を含む。除去されたマトリックス材料および／またはサイジング材料の粒子は、通常ガス状の物質のエフルエント１３２および／または熱伝達流体のエフルエント１３４と共に回収され得る。図２の処理への粗生成物１２０の供給物は、任意の事前処理から得られ得る。いくつかの実装形態では、図２の処理に供給される粗生成物１２０は、図１に示される処理で調製された第１の処理固形残渣１１０または第２の処理固形残渣１１８によって提供され得る。
【００４９】
図３は、図２の第１の変換１２２と第２の変換１２８とを含む第３の処理１４０と組み合わせて図１の第１の処理１０４と第２の処理１１２とを含む処理のいくつかの例示的実施形態を示す一般化プロセスブロック図であり、第２の処理１１２の第２の処理固形残渣１１８は、粗生成物１２０の供給物として第１の変換１２２で使用される。特に明記されている場合を除いて、図１および２との関連で示されかつ記載された同じ特徴を参照するために、同一の参照数字が図３で使用される。図３の処理では、第２の処理１１２の第２の溶媒１１４の一部分は、通常ガス状の物質の流体形態１２４の供給物として第１の変換１２２で使用される。通常ガス状の物質の流体形態１２４のかかる供給物は、例えば、第２の処理１１２中、第１の処理固形残渣１１０から残留する第１の溶媒１０６のほとんどをフラッシュ除去した後の、リッチな第２の溶媒１１６に回収される比較的クリーンな流体であり得る。図３の例示的処理では、第１の処理１０４、第２の処理１１２、第１の変換１２２および第２の変換１２８は、図１および２を参照して既に記載した通りであり得る。
【００５０】
図１および３に示される処理では、第１の処理１０４および第２の処理１１２は、単一のプロセス槽内で行われ得るか、または個別のプロセス容器で行われ得る。第１の処理１０４は、圧力槽である必要がない液体格納槽内で行われ得るが、第２の処理１１２は、典型的には圧力槽内で行われるであろう。第１の処理１０４および第２の処理１１２は、バッチ、連続または半連続の操作で行われ得る。図２および３の処理では、第１の変換１２２および第２の変換１２８は、それぞれ典型的には、圧力槽内で行われるであろう。また、単一の圧力槽または個別の圧力槽であり得る。第１の変換１２２および第２の変換１２８は、バッチ、連続または半連続の操作で行われ得る。連続または半連続の処理では、第１の変換１２２および第２の変換１２８は、典型的には、個別の圧力槽内で行われるであろう。バッチ処理では、第１の変換１２２および第２の変換１２８は、便宜上、単一の圧力槽内で行われ得る。
【００５１】
図４は、図３に示されるのと同一の例示的処理を示すだけでなく、リッチな第１の溶媒１０８を処理してマトリックス材料を回収し、リーンな第１の溶媒をリサイクルして再使用し、かつ第２の溶媒を再生するためのいくらかの補助的処理の例も示す一般化プロセスブロック図である。図１〜３との関連で示されかつ記載された同じ特徴を特定するために同一の参照数字が図４で使用される。図４に示される例示的処理では、リッチな第１の溶媒１０８は、溶解されたマトリックス材料を除去してクリーンな第１の溶媒を再生および再使用するために蒸留１４２に付される。蒸留１４２中、第１の溶媒蒸気１４４を含むオーバーヘッドは、第１の溶媒蒸気を凝縮し、かつ第１の処理１０４に対する第１の溶媒１０６の追加の供給物の調製に使用するためにリサイクルされ得る再生されたリーンな第１の溶媒１４８を液体形態で調製するために、捕集されかつ凝縮操作１４６に付される。図４は、必要に応じて第１の溶媒を除去するための任意選択的なブリード１５０も示す。任意選択的に、いくらかの凝縮された第１の溶媒１５２は、還流として蒸留１４２に戻され得る。液状の第１の溶媒とマトリックスの沈殿材料とを含有する蒸留ボトム１５４は、濾過操作１５６に付される。マトリックス材料の沈澱固形分を含む保持液部分１５８は回収され、および濾液部分１６０は、第１の溶媒を気化させて蒸留１４２に戻すために再沸騰１６２に付される。
【００５２】
通常ガス状の物質（第２の溶媒）のエフルエント１３２および第２の変換１２８からの熱伝達流体のエフルエント１３４は、分離操作１６４で処理される。エフルエント１３２および１３４は、部分的または完全に組合せストリームであり得る。分離操作１６４では、第２の溶媒は、回収された通常ガス状の物質１６６を調製するために熱伝達流体からフラッシュされ得、および固形分（例えば、マトリックス材料および／または繊維サイジング剤）は、回収された熱伝達流体１６８および回収された固形分１７０を調製するために熱伝達流体から濾過され得る。第１の変換１２２からの通常ガス状の物質（第２の溶媒）のベント１２５、回収された通常ガス状の物質１６６およびリッチな第２の溶媒１１６は、第２の溶媒再生操作１７２によって処理され得る。第２の溶媒のブリード１８６は、任意選択的に必要に応じてシステムから第２の溶媒を除去し得る。第２の溶媒再生操作１７２では、リッチな第２の溶媒１１６に溶解された第１の溶媒１０６は、例えば、リッチな第２の溶媒１１６を蒸留してリッチな第２の溶媒１１６をガス形態に変換しかつ第１の溶媒を沈殿させることにより、回収された第１の溶媒１７４として回収され得る。第２の溶媒再生操作１７２中、第２の溶媒蒸気１８２を含むオーバーヘッドは、第２の溶媒蒸気を凝縮させ、かつ第２の処理１１２に対する第２の溶媒１１４の追加の供給物の調製に使用するためにリサイクルされ得る再生されたリーンな第２の溶媒１７６を液体形態で調製するために、捕集されかつ凝縮操作１８０に付される。図４は、必要に応じて第２の溶媒を除去するための任意選択的なブリード１７８も示す。任意選択的に、いくらかの凝縮された第２の溶媒１８４は、還流として第２の溶媒再生１７２に戻され得る。回収された第１の溶媒１７４は、蒸留１４２でさらに処理され得る。
【００５３】
（実施例）
以下の実施例は、本開示の種々の態様をさらに例示および説明する。
炭素繊維を回収してリサイクルするために、１４００２−Ｄ炭素繊維一方向プリプレグ複合材（ロック・ウェスト・コンポジット（Ｒｏｃｋ  Ｗｅｓｔ  Ｃｏｍｐｏｓｉｔｅｓ））のサンプルがさまざまな処理の組合せの試験に付される。１４００２−Ｄは、ニューポート３０１エポキシ樹脂（ミツビシ・レイヨン・カーボン・ファイバー・インク（Ｍｉｔｓｕｂｉｓｈｉ  Ｒａｙｏｎ  Ｃａｒｂｏｎ  Ｆｉｂｅｒ＆Ｃｏｍｐｏｓｉｔｅｓ，Ｉｎｃ．）、以前のニューポート・アドヒシブ・アンド・コンポジッツ・インク（Ｎｅｗｐｏｒｔ  Ａｄｈｅｓｉｖｅｓ  ａｎｄ  Ｃｏｍｐｏｓｉｔｅｓ，Ｉｎｃ．））のマトリックス中にパイロフィル（登録商標）ＴＲ５０Ｓ炭素繊維（三菱レイヨン株式会社）を含む繊維強化複合材プリプレグである。１４００２−Ｄの試験サンプルは、１４００２−Ｄのシートからカットした約１５×２．５センチメートルのサイズおよび約０．８グラムの重量のピースである。試験は、高圧に耐えるように設計された約０．２５リットルの内部流体閉じ込め体積を有する管状試験槽内のサンプルで行われる。以下に記載の実施例では、サンプルへの参照は、試験処理に付されるサンプル固体を意味し、例えば、試験開始時の１４００２−Ｄプリプレグ複合材の初期サンプルまたは試験期間中のより後のある時点での炭素繊維含有固形残渣を意味し得る。試験は、試験槽内で行われる以下の処理工程の１つ以上を含む。
【００５４】
溶媒洗浄（ＳＷ）：約１５分間の滞留時間にわたり一般的に室温でメチレンクロリド溶媒浴にサンプルを浸漬して、サンプルからマトリックスの材料を溶解させ、その後、溶解されたマトリックス材料を有するメチレンクロリド溶媒を試験槽から除去する。
【００５５】
液体ＣＯ２リンス（ＬＣＯ２）：約５７分間の滞留時間にわたり約５．５ＭＰａの圧力および約１８℃の温度で液体二酸化炭素にサンプルを浸漬する。
超臨界ＣＯ２リンス（ＳＣＣＯ２）：約５分間の滞留時間にわたり約１０ＭＰａの圧力および少なくとも３１．１℃の温度（臨界温度）で超臨界二酸化炭素にサンプルを浸漬する。
【００５６】
熱水リンス（ＨＷＲ）：熱上水（温度約６０℃〜７５℃）を試験槽に導入して、サンプルに接触した状態で約５分間放置することによってサンプルを熱上水でリンスする。
急速ＣＯ２昇華（ＲＳｕｂ）：ＣＯ２リンス（ここに提示された実施例では液体ＣＯ２リンス）後、二酸化炭素を急速にベントすることによって試験槽を高圧から本質的に周囲圧力に急速に減圧し、これは、ガス膨張冷却に起因してサンプルの存在下における試験槽内での固体二酸化炭素の生成を伴う。試験槽を減圧した後、固体二酸化炭素の存在下でサンプルを熱水リンスに付すことにより（以上に記載のＨＷＲと同一の手順）、固体二酸化炭素を急速に昇華させる。
【００５７】
表１は、７つの実施例のそれぞれで行われた処理工程をまとめており、処理工程は、実施例のそれぞれに対する試験槽内での実行順序で列挙されている。参照の便宜上、処理工程は、以上の括弧内に提供された簡略表記によって指定される。
【００５８】
【表１】
2019513181.tif 000003
図５〜１１は、それぞれ実施例１〜７のそれぞれで回収された炭素繊維の走査電子顕微鏡（ＳＥＭ：ｓｃａｎｎｉｎｇ  ｅｌｅｃｔｒｏｎ  ｍｉｃｒｏｓｃｏｐｅ）画像を示す。図５および６に見られるように、実施例１および２（溶媒洗浄を含むが二酸化炭素リンスを含まない）で回収された炭素繊維は、ほとんどマトリックス材料を含まないが、いくらかのマトリックス材料および炭素繊維に装着されたままのサイジング材料が見られる。図７に見られるように、実施例３で液体ＣＯ２リンスを追加すると、実施例１および２と比べて少なくともいくらかのさらなるマトリックス材料の除去が支援されるように思われる。図８に見られるように、実施例３の液体ＣＯ２リンスの代わりに実施例４で超臨界ＣＯ２リンスを用いると、実施例３と比べていくらかのさらなるマトリックス材料および／またはサイジング材料が除去されるよう思われる。同様に、図９に見られるように、実施例５の処理で液体ＣＯ２リンス後の急速なＣＯ２昇華工程を追加すると、実施例４と比べていくらかのさらなるマトリックス材料および／またはサイジング材料が除去されるように思われる。図１０に見られるように、実施例６で２回の液体ＣＯ２リンス工程後に急速な昇華工程を行うと、実施例５と比べていくらかのさらなるマトリックス材料および／またはサイジング材料の炭素繊維がさらにクリーニングされるように思われる。図１１に見られるように、実施例７で２回目の液体ＣＯ２リンス前に追加の急速な昇華工程を行うと、実施例６と比べてマトリックス材料および／またはサイジング材料の炭素繊維がさらにクリーニングされるように思われる。図１１に示される回収された炭素繊維は、非常に高度にマトリックス材料およびサイジング材料がクリーニング除去されているように思われる。
【００５９】
本発明の上記の考察および本発明のさまざまな態様は、例示および説明の目的で提示されてきた。上記は、本明細書に具体的に開示された１つまたは複数の形態のみに本発明を限定することを意図したものではない。したがって、以上の教示に対応する変更形態および修正形態ならびに関連する技術分野の技能または知識は、本発明の範囲内である。以上に記載の実施形態は、本発明を実施するための既知の最良形態を説明することがさらに意図され、および当業者がかかる実施形態または他の実施形態において、かつ本発明の特定の用途または使用に必要とされる各種変更を加えて本発明を利用できるようにすることがさらに意図される。添付の特許請求の範囲は、先行技術で認められた範囲内の代替実施形態を含むものと解釈されることが意図される。本発明の説明は、１つ以上の可能な実施形態ならびに特定の変更形態および修正形態の説明を含んでいるが、他の変更形態および修正形態は、本発明の範囲内であり、例えば、本開示を理解した後の当業者の技能および知識の範囲内であり得る。代替的、互換的および／または均等な構造、機能、範囲または工程が本明細書に開示されているか否かにかかわらず、特許請求されるものに対する代替的、互換的および／または均等な構造、機能、範囲または工程を含めて、かついずれの特許性のある主題も公的に特化、放棄または否認することを意図することなく、許容範囲内で代替実施形態を含む権利を得ることが意図される。さらに、いずれかの開示された変更形態に対して記載または特許請求されるいずれの特徴も、特徴が必ずしも技術的に適合しない程度まで、いずれかの他の１つまたは複数の変更形態のいずれかの他の特徴の１つ以上との任意の組合せで組み合わされ得、すべてのかかる組合せは、本発明の範囲内である。１つの特徴または特定の組合せの複数の特徴の説明は、さらなる１つまたは複数の特徴の包含を除外しない。処理工程および順序付けは、単に例示する目的であるにすぎず、かかる例示は、他の工程または工程の他の順序付けの包含を除外しない。追加の工程は、例示された処理工程間またはいずれかの処理工程前もしくは後に含められ得る。例示された処理工程は、例示された処理工程に対して例示または考察された特定の処理操作に追加される処理操作（例えば、サブ工程）を含み得る。
【００６０】
「含む」、「含有する」、「包含する」および「有する」という用語ならびにそれらの用語の文法的変化形は、かかる用語の使用が何らかの条件または特徴の存在を示唆するが、いずれの他の条件または特徴の存在も何ら除外しないという点で包括的かつ非限定的であることが意図される。１つ以上の成分、副成分または材料の存在を意味する「含む」、「含有する」、「包含する」および「有する」という用語ならびにそれらの用語の文法的変化形の使用は、場合により「含む」、「含有する」、「包含する」または「有する」という用語（またはかかる用語の変化形）が、「〜から本質的になる」、または「〜からなる」、または「〜のみからなる」というより狭義の用語（またはかかるより狭義の用語の適切な文法的変化形）のいずれかによって置き換えられたより具体的な実施形態も含み、それらを開示することが意図される。例えば、あるものが明記された１つまたは複数の要素「含む」という記載は、明記された１つまたは複数の要素「から本質的になる」もの、および明記された１つまたは複数の要素「からなる」もののより具体的なより狭義の実施形態を包含および開示することも意図される。各種特徴の例は、例示の目的で提供されており、「例」、「例えば」などの用語は、１つまたは複数の特徴をいずれかの特定の例に限定せず、かつ限定すると見なされないかまたは解釈されない例示的実施例を示唆する。「少なくとも」という用語に続く数（例えば、「少なくとも１つ」）は、その数またはその数よりも大きいことを意味する。「少なくとも一部分」という用語は、全部または一部分（すなわち、すべてに満たない）を意味する。「少なくとも一部」という用語は、全部または一部（すなわち、すべてに満たない）を意味する。本明細書に開示される圧力は、特に指定がない限り、ゲージ圧力ではなく絶対圧力である。パーセントは、本明細書に開示される液体および固体の組成物との関連において、特に指定がない限り重量パーセントであり、本明細書に開示されるガスの組成物との関連において、特に指定がない限り体積パーセントである。
【図１】
2019513181.tif 000004
【図２】
2019513181.tif 000005
【図３】
2019513181.tif 000006
【図４】
2019513181.tif 000007
【図５】
2019513181.tif 000008
【図６】
2019513181.tif 000009
【図７】
2019513181.tif 000010
【図８】
2019513181.tif 000011
【図９】
2019513181.tif 000012
【図１０】
2019513181.tif 000013
【図１１】
2019513181.tif 000014
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
プラスチック材料またはプラスチック材料の前駆体のマトリックス中に保持された強化用繊維を含む複合材を、前記強化用繊維を回収するために処理する方法であって、
前記強化用繊維を含む第１の処理固形残渣を調製するために、前記マトリックスの材料のための通常液状の第１の溶媒で前記繊維強化複合材の第１の処理を行うことであって、前記繊維強化複合材と前記第１の溶媒とを接触させることと、重量基準で前記マトリックスの少なくとも大部分の、前記第１の溶媒への第１の溶解を行うこととを含む、第１の処理を行うことと、
前記第１の処理後、第２の処理固形残渣を調製するために、前記第１の溶媒とは異なる組成の通常ガス状の材料の第２の溶媒で、前記強化用繊維を含む前記第１の処理固形残渣の少なくとも一部分の第２の処理を行うことであって、前記通常ガス状の材料が液体または超臨界流体の形態である温度および圧力の条件下において、前記第１の処理固形残渣の前記少なくとも一部分と前記通常ガス状の材料とを接触させることを含む、第２の処理を行うことと
を含み、
前記通常液状の第１の溶媒は、０．１ＭＰａの圧力および２５℃の温度の条件にある時に液体の形態であり、
前記通常ガス状の材料は、０．１ＭＰａの圧力および２５℃の温度の条件にある時にガスの形態であり、
前記第２の溶媒は、前記第１の溶媒のための溶媒であり、
前記第２の処理は、前記第１の処理後、前記第１の処理固形残渣に伴う前記第１の溶媒の残留部分を溶解させることを含む、方法。
【請求項２】
前記第２の処理後、前記強化用繊維を含む前記第２の処理固形残渣の少なくとも一部分の第３の処理を行うことを含み、前記第３の処理は、
前記第２の処理固形残渣の前記少なくとも一部分に接触した状態で、通常ガス状の物質の流体形態から固体形態への第１の変換を行うことであって、前記通常ガス状の物質の温度を低下させることを含む、第１の変換を行うことと、
前記第１の変換後、前記マトリックスの材料、繊維サイジング剤の材料およびそれらの組合せからなる群から選択される残留材料を前記強化用繊維から除去することを支援するために、前記通常ガス状の物質の前記固体形態からガス形態への第２の変換を行うことと
を含む、請求項１に記載の方法。
【請求項３】
前記第１の変換は、前記通常ガス状の物質の前記温度を、少なくとも０℃の第１の温度から、−５０℃未満である低下した第２の温度に低下させることを含む、請求項２に記載の方法。
【請求項４】
前記第２の変換は、前記通常ガス状の物質を６０秒以下の時間で前記固体形態から前記ガス形態に変換することを含む、請求項２または３に記載の方法。
【請求項５】
前記第２の変換は、前記第２の処理固形残渣の前記少なくとも一部分と、前記低下した温度よりも少なくとも５０℃高い温度の熱伝達流体とを接触させることを含む、請求項２〜４のいずれか一項に記載の方法。
【請求項６】
前記熱伝達流体は、液体水、液体油、空気、蒸気およびそれらの組合せからなる群から選択されるメンバーを含む、請求項５に記載の方法。
【請求項７】
前記通常ガス状の物質は、二酸化炭素である、請求項２〜６のいずれか一項に記載の方法。
【請求項８】
前記通常ガス状の物質は、１，１，１，２−テトラフルオロエタン、ジフルオロメタン、ペンタフルオロエタンおよびそれらの組合せからなる群から選択されるメンバーを含む、請求項２〜６のいずれか一項に記載の方法。
【請求項９】
前記第２の変換は、前記固体形態からの前記通常ガス状の物質の急速な昇華を含む、請求項２〜８のいずれか一項に記載の方法。
【請求項１０】
前記通常ガス状の物質は、前記第２の処理の前記通常ガス状の材料である、請求項２〜９のいずれか一項に記載の方法。
【請求項１１】
前記第１の変換は、前記通常ガス状の材料の圧力を上昇した圧力から低下させることを含み、および
前記通常ガス状の物質の温度を前記低下させることは、前記圧力を低下させることの間のガス膨張冷却を含む、請求項２〜１０のいずれか一項に記載の方法。
【請求項１２】
前記上昇した圧力は、少なくとも２ＭＰａである、請求項１１に記載の方法。
【請求項１３】
前記圧力を低下させることは、前記通常ガス状の材料の圧力を上昇した圧力から０．５１８ＭＰａ以下のより低い圧力に低下させることを含む、請求項１２に記載の方法。
【請求項１４】
前記第１の処理中に前記マトリックスの少なくとも９０重量パーセントを前記第１の溶媒に溶解させることを含む、請求項１〜１３のいずれか一項に記載の方法。
【請求項１５】
前記第１の処理中に前記マトリックスの９０重量パーセント〜９９重量パーセントを前記第１の溶媒に溶解させることを含む、請求項１〜１４のいずれか一項に記載の方法。
【請求項１６】
前記マトリックスは、未硬化熱硬化性樹脂を含む、請求項１〜１５のいずれか一項に記載の方法。
【請求項１７】
前記未硬化熱硬化性樹脂は、ポリイミン、不飽和ポリエステル、ポリウレタン、ビニルエステル、エポキシ、フェノール、シアネートエステル、ビスマレイミド、ポリイミド、ポリブタジエン、ベンゾオキサジン、フタロニトリル、上記のいずれかの前駆体およびそれらの組合せからなる群から選択されるメンバーを含む、請求項１６に記載の方法。
【請求項１８】
前記複合材は、熱硬化性プリプレグ複合材である、請求項１６または１７に記載の方法。
【請求項１９】
前記繊維強化プラスチックは、廃棄された熱硬化性プリプレグ複合材を含む、請求項１６または１７に記載の方法。
【請求項２０】
前記マトリックスは、熱可塑性組成物を含む、請求項１〜１５のいずれか一項に記載の方法。
【請求項２１】
前記熱可塑性組成物は、ポリエチレン、ポリエチレンテレフタレート、ポリブチレンテレフタレート、ポリカーボネート、アクリロニトリルブタジエンスチレン、ポリアミド、ポリプロピレン、ポリエーテルエーテルケトン、ポリエーテルケトン、ポリアミドイミド、ポリアリールスルホン、ポリエーテルイミド、ポリエーテルスルホン、ポリフェニレンスルフィド、液晶ポリマー、環式熱可塑性ポリエステルおよびそれらの組合せからなる群から選択される熱可塑性ポリマーを含む、請求項２０に記載の方法。
【請求項２２】
前記マトリックスは、前記繊維強化複合材の３０重量パーセント〜６５重量パーセントを構成する、請求項１〜２１のいずれか一項に記載の方法。
【請求項２３】
前記強化用繊維は、炭素繊維を含む、請求項１〜２２のいずれか一項に記載の方法。
【請求項２４】
前記強化用繊維は、炭素繊維、カーボンナノチューブ繊維、アラミド繊維、ガラス繊維、ホウ素繊維、バサルト繊維、高弾性率ポリエチレン繊維、ポリｐ−フェニレン−２，６−ベンゾビスオキサゾール繊維、石英繊維、セラミック繊維、ステンレス鋼繊維、チタン繊維、銅繊維、ニッケル繊維、金属被覆繊維、天然繊維およびそれらの組合せからなる群から選択される繊維を含む、請求項１〜２２のいずれか一項に記載の方法。
【請求項２５】
前記強化用繊維は、前記複合材の３５重量パーセント〜７０重量パーセントを構成する、請求項１〜２４のいずれか一項に記載の方法。
【請求項２６】
前記第１の溶媒は、メチレンクロリドを含む、請求項１〜２５のいずれか一項に記載の方法。
【請求項２７】
前記第１の溶媒は、メチレンクロリド、メトキシノナフルオロブタン、２−メチルテトラヒドロフラン、テトラヒドロフラン、テトラクロロエチレン、ｎ−プロピルブロミド、ジメチルスルホキシド、ポリオールエステル油およびそれらの組合せからなる群から選択されるメンバーを含む、請求項１〜２６のいずれか一項に記載の方法。
【請求項２８】
前記第１の溶媒は、エステル、エーテル、アセテート、酸、アルカリ、アミン、ケトン、グリコールエーテル、グリコールエーテルエステル、エーテルエステル、エステルアルコール、アルコール、ハロゲン化炭化水素、パラフィン系炭化水素、脂肪族炭化水素、芳香族炭化水素およびそれらの組合せからなる群から選択されるメンバーを含む、請求項１〜２７のいずれか一項に記載の方法。
【請求項２９】
前記第１の溶媒は、前記強化用繊維に対して化学的に不活性である、請求項１〜２８のいずれか一項に記載の方法。
【請求項３０】
前記溶解は、１０℃〜４０℃の範囲内の温度で行われる、請求項１〜２９のいずれか一項に記載の方法。
【請求項３１】
前記溶解は、０．１ＭＰａ〜１ＭＰａの範囲内の圧力で行われる、請求項１〜３０のいずれか一項に記載の方法。
【請求項３２】
前記強化用繊維は、前記第１の処理固形残渣の少なくとも９５重量パーセントを構成する、請求項１〜３１のいずれか一項に記載の方法。
【請求項３３】
前記第１の処理中に前記マトリックスの少なくとも９５重量パーセントを前記第１の溶媒に溶解させることを含む、請求項１〜３２のいずれか一項に記載の方法。
【請求項３４】
前記通常ガス状の材料は、二酸化炭素である、請求項１〜３３のいずれか一項に記載の方法。
【請求項３５】
前記通常ガス状の材料は、二酸化炭素、１，１，１，２−テトラフルオロエタン、ジフルオロメタン、ペンタフルオロエタンおよびそれらの組合せからなる群から選択されるメンバーを含む、請求項１〜３４のいずれか一項に記載の方法。
【請求項３６】
前記通常ガス状の材料は、前記強化用繊維に対して化学的に不活性である、請求項１〜３５のいずれか一項に記載の方法。
【請求項３７】
前記第２の処理の前記接触中、前記通常ガス状の材料は、超臨界流体の形態である、請求項１〜３６のいずれか一項に記載の方法。
【請求項３８】
前記第２の処理の前記接触中、前記通常ガス状の材料は、液体の形態である、請求項１〜３７のいずれか一項に記載の方法。
【請求項３９】
前記第２の処理の前記接触の前記圧力は、２ＭＰａ〜６９ＭＰａの範囲内である、請求項１〜３８のいずれか一項に記載の方法。
【請求項４０】
前記第２の処理の前記接触の温度は、０℃〜１７５℃の範囲内である、請求項１〜３９のいずれか一項に記載の方法。
【請求項４１】
前記強化用繊維は、前記第２の処理固形残渣の少なくとも９９重量パーセントを構成する、請求項１〜４０のいずれか一項に記載の方法。
【請求項４２】
前記マトリックスの溶解材料に富んだリッチな第１の溶媒を前記第１の処理から回収することと、
前記リッチな第１の溶媒を蒸留して前記第１の溶媒の少なくとも一部分を気化させ、かつ前記第１の溶媒の蒸気を回収することと、
前記第１の溶媒の前記回収された蒸気の少なくとも一部分を凝縮させ、かつ前記第１の処理への供給物としてリサイクルすることと
を含む、請求項１〜４１のいずれか一項に記載の方法。
【請求項４３】
前記蒸留中に形成された前記マトリックスの沈澱固形材料を回収することを含む、請求項４２に記載の方法。
【請求項４４】
前記マトリックスは、未硬化熱硬化性樹脂を含む、請求項１に記載の方法。
【請求項４５】
前記第１の処理中に前記マトリックスの少なくとも９０重量パーセントを前記第１の溶媒に溶解させることを含む、請求項４４に記載の方法。
【請求項４６】
前記第１の処理中に前記マトリックスの少なくとも９５重量パーセントを前記第１の溶媒に溶解させることを含む、請求項４５に記載の方法。
【請求項４７】
前記第１の溶媒は、前記強化用繊維に対して化学的に不活性であり、かつ前記マトリックスの前記材料に対して化学的に非反応性である、請求項４６に記載の方法。
【請求項４８】
前記第１の溶媒は、メチレンクロリドを含む、請求項４７に記載の方法。
【請求項４９】
前記第２の処理の前記接触の前記圧力は、２ＭＰａ〜６９ＭＰａの範囲内である、請求項４６に記載の方法。
【請求項５０】
前記第２の処理の前記接触の温度は、０℃〜１７５℃の範囲内である、請求項４９に記載の方法。
【請求項５１】
前記強化用繊維は、炭素繊維を含み、
前記マトリックスは、未硬化エポキシ樹脂を含み、および
前記通常ガス状の材料は、二酸化炭素を含む、請求項５０に記載の方法。
【請求項５２】
前記第２の処理後、前記強化用繊維を含む前記第２の処理固形残渣の少なくとも一部分の第３の処理を行うことを含み、前記第３の処理は、
前記第２の処理固形残渣の前記少なくとも一部分に接触した状態で、通常ガス状の物質の流体形態から固体形態への第１の変換を行うことであって、前記通常ガス状の物質の温度を低下させることを含む、第１の変換を行うことと、
前記第１の変換後、前記マトリックスの材料、繊維サイジング剤の材料およびそれらの組合せからなる群から選択される残留材料を前記強化用繊維から除去することを支援するために、前記通常ガス状の物質の前記固体形態からガス形態への第２の変換を行うことと
を含む、請求項４４〜５１のいずれか一項に記載の方法。
【請求項５３】
前記通常ガス状の物質は、前記第２の処理の前記通常ガス状の材料である、請求項５２に記載の方法。
【請求項５４】
前記第１の変換は、前記通常ガス状の材料の圧力を上昇した圧力から低下させることを含み、および
前記通常ガス状の物質の温度を前記低下させることは、前記圧力を低下させることの間のガス膨張冷却を含む、請求項５３に記載の方法。
【請求項５５】
前記上昇した圧力は、少なくとも２ＭＰａであり、および
前記圧力を低下させることは、前記通常ガス状の材料の圧力を前記上昇した圧力から０．５１８ＭＰａ以下のより低い圧力に低下させることを含む、請求項５４に記載の方法。
【請求項５６】
前記第１の変換は、前記通常ガス状の物質の前記温度を、少なくとも０℃の第１の温度から、−５０℃未満である低下した第２の温度に低下させることを含む、請求項５５に記載の方法。
【請求項５７】
前記第２の変換は、６０秒以下の時間で前記通常ガス状の物質を前記固体形態から前記ガス形態に変換することを含む、請求項５６に記載の方法。
【請求項５８】
前記第２の変換は、前記第２の処理固形残渣の前記少なくとも一部分と、前記低下した温度よりも少なくとも５０℃高い温度の熱伝達流体とを接触させることを含む、請求項５７に記載の方法。
【請求項５９】
前記第２の変換は、前記固体形態からの前記通常ガス状の物質の急速な昇華を含む、請求項５８に記載の方法。
【請求項６０】
プラスチック材料またはプラスチック材料の前駆体のマトリックス中に保持された強化用繊維を含む複合材から回収された前記強化用繊維を含有する粗生成物を処理する方法であって、前記粗生成物は、前記強化用繊維上に前記マトリックスおよび繊維サイジング剤の一方または両方のいくらかの残留材料を含み、前記方法は、
通常ガス状の物質の存在下で前記粗生成物を用いて、前記粗生成物に接触した状態で前記通常ガス状の物質を流体形態から固体形態に変換することであって、第１の変換は、前記通常ガス状の物質の温度を低下させることを含む、変換することと、
前記第１の変換後、前記強化用繊維から前記残留材料の少なくとも一部分を除去することを支援するために、前記固体形態の前記通常ガス状の物質の前記固体形態からガス形態への第２の変換を行うことと
を含む、方法。
【請求項６１】
前記第１の変換は、前記通常ガス状の物質の少なくとも一部分の温度を少なくとも０℃の第１の温度から低下した温度に低下させることを含み、前記低下した温度は、−５０℃未満である、請求項６０に記載の方法。
【請求項６２】
前記第２の変換は、６０秒以下の時間で前記固体形態の前記通常ガス状の物質を前記固体形態から前記ガス形態に変換することを含む、請求項６０または６１に記載の方法。
【請求項６３】
前記第２の変換は、前記粗生成物と、前記通常ガス状の物質の前記固体形態の温度よりも少なくとも５０℃高い温度の熱伝達流体とを接触させることを含む、請求項６０〜６２のいずれか一項に記載の方法。
【請求項６４】
前記熱伝達流体は、液体水、液体油、空気、蒸気およびそれらの組合せからなる群から選択されるメンバーを含む、請求項６３に記載の方法。
【請求項６５】
前記通常ガス状の物質は、二酸化炭素である、請求項６０〜６４のいずれか一項に記載の方法。
【請求項６６】
前記通常ガス状の物質は、テトラクロロエチレン、１，１，１，２−テトラフルオロエタン、ジフルオロメタン、ペンタフルオロエタンおよびそれらの組合せからなる群から選択されるメンバーを含む、請求項６０〜６４のいずれか一項に記載の方法。
【請求項６７】
前記第２の変換は、前記通常ガス状の物質の急速な昇華を含む、請求項６０〜６６のいずれか一項に記載の方法。
【請求項６８】
前記通常ガス状の物質は、前記粗生成物を調製するための前記複合材の事前処理からの溶媒である、請求項６０〜６７のいずれか一項に記載の方法。
【請求項６９】
前記第１の変換は、
前記通常ガス状の物質の圧力を上昇した圧力から低下させることと、
前記圧力を低下させることの間の前記通常ガス状の物質のガス膨張冷却と
を含む、請求項６０〜６８のいずれか一項に記載の方法。
【請求項７０】
前記上昇した圧力は、少なくとも２ＭＰａである、請求項６９に記載の方法。
【請求項７１】
前記圧力を低下させることは、前記通常ガス状の材料の圧力を前記上昇した圧力から０．５１８ＭＰａ以下のより低い圧力に低下させることを含む、請求項７０に記載の方法。
【請求項７２】
前記第２の変換は、前記粗生成物と、前記通常ガス状の物質の前記固体形態の温度よりも少なくとも５０℃高い温度の熱伝達流体とを接触させることを含む、請求項６２に記載の方法。
【請求項７３】
前記通常ガス状の物質は、二酸化炭素である、請求項７２に記載の方法。
【請求項７４】
前記第２の変換は、前記通常ガス状の物質の急速な昇華を含む、請求項７３に記載の方法。
【請求項７５】
前記第１の変換は、
前記通常ガス状の物質の圧力を少なくとも２ＭＰａの上昇した圧力から０．５１８ＭＰａ以下のより低い圧力に低下させることと、
前記圧力を低下させることの間の前記通常ガス状の物質のガス膨張冷却と
を含む、請求項７４に記載の方法。
【請求項７６】
熱可塑性ポリマー組成物または未硬化熱硬化性樹脂組成物を含むマトリックス中に強化用繊維を含む繊維強化複合材から前記強化用繊維をリサイクルする方法であって、
メチレンクロリドを含む溶媒で前記繊維強化複合材を処理することを含み、
前記処理は、前記繊維強化複合材と前記溶媒とを接触させることと、重量基準で前記マトリックスの少なくとも大部分を前記溶媒に溶解させることとを含む、方法。
【請求項７７】
前記マトリックスの溶解された材料に富んだリッチな溶媒を前記第１の処理から回収することと、
前記リッチな溶媒を蒸留して前記溶媒の少なくとも一部分を気化させ、かつ前記溶媒の蒸気を回収することと、
前記溶媒の前記回収された蒸気の少なくとも一部分を凝縮させ、かつ前記第１の処理への供給物としてリサイクルすることと
を含む、請求項７６に記載の方法。
【請求項７８】
前記蒸留中に形成された前記マトリックスの沈澱固形材料の回収を含む、請求項７７に記載の方法。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
プラスチック材料またはプラスチック材料の前駆体のマトリックス中に保持された強化用繊維を含む複合材を、前記強化用繊維を回収するために処理する方法であって、
前記強化用繊維を含む第１の処理固形残渣を調製するために、前記マトリックスの材料のための通常液状の第１の溶媒で前記繊維強化複合材の第１の処理を行うことであって、前記繊維強化複合材と前記第１の溶媒とを接触させることと、重量基準で前記マトリックスの少なくとも大部分の、前記第１の溶媒への第１の溶解を行うこととを含む、第１の処理を行うことと、
前記第１の処理後、第２の処理固形残渣を調製するために、前記第１の溶媒とは異なる組成の通常ガス状の材料の第２の溶媒で、前記強化用繊維を含む前記第１の処理固形残渣の少なくとも一部分の第２の処理を行うことであって、前記通常ガス状の材料が液体または超臨界流体の形態である温度および圧力の条件下において、前記第１の処理固形残渣の前記少なくとも一部分と前記通常ガス状の材料とを接触させることを含む、第２の処理を行うことと
を含み、
前記通常液状の第１の溶媒は、０．１ＭＰａの圧力および２５℃の温度の条件にある時に液体の形態であり、
前記通常ガス状の材料は、０．１ＭＰａの圧力および２５℃の温度の条件にある時にガスの形態であり、
前記第２の溶媒は、前記第１の溶媒のための溶媒であり、
前記第２の処理は、前記第１の処理後、前記第１の処理固形残渣に伴う前記第１の溶媒の残留部分を溶解させることを含む、方法。
【請求項２】
前記第２の処理後、前記強化用繊維を含む前記第２の処理固形残渣の少なくとも一部分の第３の処理を行うことを含み、前記第３の処理は、
前記第２の処理固形残渣の前記少なくとも一部分に接触した状態で、通常ガス状の物質の流体形態から固体形態への第１の変換を行うことであって、前記通常ガス状の物質の温度を低下させることを含む、第１の変換を行うことと、
前記第１の変換後、前記マトリックスの材料、繊維サイジング剤の材料およびそれらの組合せからなる群から選択される残留材料を前記強化用繊維から除去することを支援するために、前記通常ガス状の物質の前記固体形態からガス形態への第２の変換を行うこととを含む、請求項１に記載の方法。
【請求項３】
前記マトリックスは、未硬化熱硬化性樹脂を含む、請求項１または２に記載の方法。
【請求項４】
前記マトリックスは、熱可塑性組成物を含む、請求項１または２に記載の方法。
【請求項５】
前記強化用繊維は、炭素繊維を含む、請求項１〜４のいずれか一項に記載の方法。
【請求項６】
前記強化用繊維は、カーボンナノチューブ繊維、アラミド繊維、ガラス繊維、ホウ素繊維、バサルト繊維、高弾性率ポリエチレン繊維、ポリｐ−フェニレン−２，６−ベンゾビスオキサゾール繊維、石英繊維、セラミック繊維、ステンレス鋼繊維、チタン繊維、銅繊維、ニッケル繊維、金属被覆繊維、天然繊維およびそれらの組合せからなる群から選択される繊維を含む、請求項１〜４のいずれか一項に記載の方法。
【請求項７】
前記第１の溶媒は、メチレンクロリド、メトキシノナフルオロブタン、２−メチルテトラヒドロフラン、テトラヒドロフラン、テトラクロロエチレン、ｎ−プロピルブロミド、ジメチルスルホキシド、ポリオールエステル油およびそれらの組合せからなる群から選択されるメンバーを含む、請求項１〜６のいずれか一項に記載の方法。
【請求項８】
前記第１の溶媒は、エステル、エーテル、アセテート、酸、アルカリ、アミン、ケトン、グリコールエーテル、グリコールエーテルエステル、エーテルエステル、エステルアルコール、アルコール、ハロゲン化炭化水素、パラフィン系炭化水素、脂肪族炭化水素、芳香族炭化水素およびそれらの組合せからなる群から選択されるメンバーを含む、請求項１〜７のいずれか一項に記載の方法。
【請求項９】
前記第１の溶媒は、前記強化用繊維に対して化学的に不活性であり、かつ前記通常ガス状の材料は、前記強化用繊維に対して化学的に不活性である、請求項１〜８のいずれか一項に記載の方法。
【請求項１０】
前記第１の処理中に前記マトリックスの少なくとも９５重量パーセントを前記第１の溶媒に溶解させることを含む、請求項１〜９のいずれか一項に記載の方法。
【請求項１１】
前記通常ガス状の材料は、二酸化炭素である、請求項１〜１０のいずれか一項に記載の方法。
【請求項１２】
前記通常ガス状の材料は、１，１，１，２−テトラフルオロエタン、ジフルオロメタン、ペンタフルオロエタンおよびそれらの組合せからなる群から選択されるメンバーを含む、請求項１〜１０のいずれか一項に記載の方法。
【請求項１３】
前記第２の処理の前記接触の前記圧力は、２ＭＰａ〜６９ＭＰａの範囲内である、請求項１〜１２のいずれか一項に記載の方法。
【請求項１４】
前記第２の処理の前記接触の温度は、０℃〜１７５℃の範囲内である、請求項１〜１３のいずれか一項に記載の方法。
【請求項１５】
前記マトリックスの溶解材料に富んだリッチな第１の溶媒を前記第１の処理から回収することと、
前記リッチな第１の溶媒を蒸留して前記第１の溶媒の少なくとも一部分を気化させ、かつ前記第１の溶媒の蒸気を回収することと、
前記第１の溶媒の前記回収された蒸気の少なくとも一部分を凝縮させ、かつ前記第１の処理への供給物としてリサイクルすることと、
前記蒸留中に形成された前記マトリックスの沈澱固形材料を回収することと
を含む、請求項１〜１４のいずれか一項に記載の方法。
【国際調査報告】
2019513181.tif 000015
2019513181.tif 000016